(57)【要約】      （修正有）【課題】非ハロゲン化難燃剤化合物の提供。【解決手段】下記スルフェンアミドの、ポリマー基体中での難燃剤としての使用。2020073644.tif 000079L1、L2、L3は、結合、C1-10-アルキレニル、-(C=O)-、-O-(C=O)-、-(C=O)-O-、O、NH-(C=O)-、-(C=O)-NH-、NH及びNR20から選択、R1及びR2はそれぞれ独立して、H；S(=O)pR3；C1-30-アルキル；１個以上のR10で置換されていてもよいC3-7-シクロアルキル；C2-30-アルケニル；C2-30-アルキニル等。【選択図】なし【特許請求の範囲】
【請求項１】
式（Ｉ）の化合物の難燃剤としての使用。
【化１】
2020073644.tif 000064
（式中、
L1、L2及びL3はそれぞれ独立して、結合、C1-10-アルキレニル、-(C=O)-、-O-(C=O)-、-(C=O)-O-、O、NH-(C=O)-、-(C=O)-NH-、NH及びNR20からなる群から選択され、
R1及びR2はそれぞれ独立して、H；S(=O)pR3；C1-30-アルキル；１個以上のR10で置換されていてもよいC3-7-シクロアルキル；C2-30-アルケニル；C2-30-アルキニル；C1-10-アルキレニル-X-C1-20-アルキル；１個以上のR10で置換されていてもよいC1-10-アルキレニル-X-C1-7-シクロアルキル；１個以上のR10で置換されていてもよい飽和又は部分不飽和の単環式又は二環式複素環；及び１個以上のR10で置換されていてもよい単環式又は二環式アリール又はヘテロアリールからなる群から選択されるか、或は、
L1、L2、R1及びR2は、結合する窒素原子と一緒になって、１個以上のR10で置換されていてもよい飽和又は部分不飽和の単環式又は二環式複素環、１個以上のR10で置換されていてもよい単環式、二環式、三環式、四環式又は五環式ヘテロアリール、N=CR1’R2’及びN=S=Sからなる群から選択されるNR1R2基を形成し、
R3は、C1-30-アルキル；１個以上のR30で置換されていてもよいC3-7-シクロアルキル；C2-30-アルケニル；C2-30-アルキニル；NR1R2；１個以上のR30で置換されていてもよい飽和又は部分不飽和の単環式又は二環式複素環；及び１個以上のR30で置換されていてもよい単環式、二環式又は三環式アリール又はヘテロアリールからなる群から選択されるか、或は 
L1、L3、R1及びR3は、結合する窒素原子及び硫黄原子と一緒になって、１個以上のR40で置換されていてもよい単環式、二環式又は三環式ヘテロアリール；及び１個以上のR40で置換されていてもよい飽和又は部分不飽和の単環式又は二環式複素環から選択される基を形成し、R2が前記定義の通りであるか、或は、
L1、L2、L3、R1、R2及びR3は、結合する硫黄原子及び窒素原子と一緒になって、１個以上のR50で置換されていてもよい単環式、二環式又は三環式ヘテロアリールを形成し、
R1’及びR2’はそれぞれ独立して、前記で定義したR1又はR2であるか、R1’及びR2’は結合する炭素（C）原子と一緒になって、１個以上のR10で置換されていてもよいC3-7-シクロアルキル、１個以上のR10で置換されていてもよい飽和又は部分不飽和の単環式又は二環式複素環、１個以上のR10で置換されていてもよい単環式又は二環式アリール又はヘテロアリールからなる群から選択されるCR1’R2’基を形成し、
R10はそれぞれ独立して、NO2、CN、SO3H、COOH、COOR20、CHO、COR20、OCOR20、O(C=O)O-(NR1”R2”)-S(=O)pR3、=O、=S、R20、NHCOR20、NH2、NHR20、N(R20)2、OH、OR20、OSiH3、OSi(R20)3、S(=O)pR3、=N-S(=O)pR3、-N=N-(R1”R2”N)-S(=O)pR3、及び=N-N=(R1”R2”N)-S(=O)pR3からなる群から選択され、R1”R2”Nが１個以上のR10’で置換されていてもよい単環式飽和複素環を形成し、但し、R10がO(C=O)O-(NR1”R2”)-S(=O)pR3、S(=O)pR3、=N-S(=O)pR3、-N=N-(R1”R2”N)-S(=O)pR3又は=N-N=(R1”R2”N)-S(=O)pR3であるならば、前記R3はNR1R2又はSNR1R2で置換されず、
R10’はそれぞれ独立して、NO2、CN、SO3H、COOH、COOR20、CHO、COR20、OCOR20、=O、R20、NHCOR20、NH2、NHR20、N(R20)2、OH、OR20、OSiH3及びOSi(R20)3からなる群から選択され、
R20はそれぞれ独立して、C1-30-アルキル、C2-30-アルケニル、C2-30-アルキニル、アリール、C1-10-アルキレニル-アリール、ヘテロアリール及びC1-10-アルキレニル-ヘテロアリールからなる群から選択され、前記アリール又はヘテロアリールは、１以上の、C1-4-アルキル、NO2、CN、NH2、NMe2、OH及び／又はOMeで置換されていてもよく、
R30はそれぞれ独立して、NO2、CN、SO3H、COOH、COOR20、CHO、COR20、OCOR20、=O、R20、OH、OR20、OSiH3、OSi(R20)3、NHCOR20、NR1R2及びS(=O)p-NR1R2からなる群から選択され、但し、R30がNR1R2又はS(=O)p-NR1R2の場合は、前記NR1R2は、O(C=O)O-(NR1”R2”)-S(=O)pR3、S(=O)pR3、=N-S(=O)pR3、-N=N-(R1”R2”N)-S(=O)pR3又は=N-N=(R1”R2”N)-S(=O)pR3で置換されることはなく、
R40はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、但し、R40がNR1R2又はS(=O)pR3の場合は、前記R3は、NR1R2又はS(=O)p-NR1R2で置換されることはなく、また、前記NR1R2は、O(C=O)O-(NR1”R2”)-S(=O)pR3、-S(=O)pR3、=N-S(=O)pR3、-N=N-(R1”R2”N)-S(=O)pR3又は=N-N=(R1”R2”N)-S(=O)pR3で置換されることはなく、
R50はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、但し、R50がNR1R2又はS(=O)pR3の場合は、前記R3は、NR1R2又はS(=O)p-NR1R2で置換されることはなく、また、前記NR1R2は、O(C=O)O-(NR1”R2”)-S(=O)pR3、S(=O)pR3、=N-S(=O)pR3、-N=N-(R1”R2”N)-S(=O)pR3又は=N-N=(R1”R2”N)-S(=O)pR3で置換されることはなく、
pはそれぞれ独立して、0、1及び2からなる群から選択される。）
【請求項２】
１個以上の繰り返し単位を有し、前記繰り返し単位の少なくとも１個が式（II）で表されるスルフェンアミド部位を含むポリマーであって、前記スルフェンアミド部位が前記ポリマーの主鎖に含まれるか、前記ポリマーの側基に含まれるか、又は前記ポリマーの架橋部分である、前記ポリマーの難燃剤としての使用。
【化２】
2020073644.tif 000065
（式中、
L1、L2及びL3はそれぞれ独立して、結合、C1-10-アルキレニル、-(C=O)-、-O-(C=O)-、-(C=O)-O-、O、NH-(C=O)-、-(C=O)-NH-、NH及びNR20からなる群から選択され、
R1及びR2はそれぞれ独立して、H；S(=O)pR3；C1-30-アルキル；１個以上のR10で置換されていてもよいC3-7-シクロアルキル；C2-30-アルケニル；C2-30-アルキニル；C1-10-アルキレニル-X-C1-20-アルキル；１個以上のR10で置換されていてもよいC1-10-アルキレニル-X-C1-7-シクロアルキル；１個以上のR10で置換されていてもよい飽和又は部分不飽和の単環式又は二環式複素環；及び１個以上のR10で置換されていてもよい単環式又は二環式アリール又はヘテロアリールからなる群から選択されるか、或は、
L1、L2、R1及びR2は、結合する窒素原子と一緒になって、１個以上のR10で置換されていてもよい飽和又は部分不飽和の単環式又は二環式複素環、１個以上のR10で置換されていてもよい単環式、二環式、三環式、四環式又は五環式ヘテロアリール、N=CR1’R2’及びN=S=Sからなる群から選択されるNR1R2基を形成し、
R3は、C1-30-アルキル；１個以上のR30で置換されていてもよいC3-7-シクロアルキル；C2-30-アルケニル；C2-30-アルキニル；NR1R2；１個以上のR30で置換されていてもよい飽和又は部分不飽和の単環式又は二環式複素環；及び１個以上のR30で置換されていてもよい単環式、二環式又は三環式アリール又はヘテロアリールからなる群から選択されるか、或は 
L1、L3、R1及びR3は、結合する窒素原子及び硫黄原子と一緒になって、１個以上のR40で置換されていてもよい単環式、二環式又は三環式ヘテロアリール、及び１個以上のR40で置換されていてもよい飽和又は部分不飽和の単環式又は二環式複素環からなる群から選択される基を形成し、R2が前記定義の通りであるか、或は、
L1、L2、L3、R1、R2及びR3は、結合する硫黄原子及び窒素原子と一緒になって、１個以上のR50で置換されていてもよい単環式、二環式又は三環式ヘテロアリールを形成し、
R1’及びR2’はそれぞれ独立して、前記で定義したR1又はR2であるか、R1’及びR2’が結合する炭素（C）原子と一緒になって、１個以上のR10で置換されていてもよいC3-7-シクロアルキル、１個以上のR10で置換されていてもよい飽和又は部分不飽和の単環式又は二環式複素環、１個以上のR10で置換されていてもよい単環式又は二環式アリール又はヘテロアリールからなる群から選択されるCR1’R2’基を形成し、
Xは、O、S、NH、NR20、P、Si又はSeであり、
R10はそれぞれ独立して、NO2、CN、SO3H、COOH、COOR20、CHO、COR20、OCOR20、O(C=O)O-(NR1”R2”)-S(=O)pR3、=O、=S、R20、NHCOR20、NH2、NHR20、N(R20)2、OH、OR20、OSiH3、OSi(R20)3、S(=O)pR3、=N-S(=O)pR3、-N=N-(R1”R2”N)-S(=O)pR3、及び=N-N=(R1”R2”N)-S(=O)pR3からなる群から選択され、R1”R2”Nが１個以上のR10’で置換されていてもよい単環式飽和複素環を形成し、但し、R10がO(C=O)O-(NR1”R2”)-S(=O)pR3、S(=O)pR3、=N-S(=O)pR3、-N=N-(R1”R2”N)-S(=O)pR3又は=N-N=(R1”R2”N)- S(=O)pR3であるならば、前記R3はNR1R2又はSNR1R2で置換されず、
R10’はそれぞれ独立して、NO2、CN、SO3H、COOH、COOR20、CHO、COR20、OCOR20、=O、R20、NHCOR20、NH2、NHR20、N(R20)2、OH、OR20、OSiH3及びOSi(R20)3からなる群から選択され、
R20はそれぞれ独立して、C1-30-アルキル、C2-30-アルケニル、C2-30-アルキニル、アリール、C1-10-アルキレニル-アリール、ヘテロアリール及びC1-10-アルキレニル-ヘテロアリールからなる群から選択され、前記アリール又はヘテロアリールは、１以上の、C1-4-アルキル、NO2、CN、NH2、NMe2、OH及び／又はOMeで置換されていてもよく、
R30はそれぞれ独立して、NO2、CN、SO3H、COOH、COOR20、CHO、COR20、OCOR20、=O、R20、OH、OR20、OSiH3、OSi(R20)3、NHCOR20、NR1R2及びS(=O)p-NR1R2からなる群から選択され、但し、R30がNR1R2又はS(=O)p-NR1R2の場合は、前記NR1R2は、O(C=O)O-(NR1”R2”)-S(=O)pR3、S(=O)pR3、=N-S(=O)pR3、-N=N-(R1”R2”N)-S(=O)pR3又は=N-N=(R1”R2”N)-S(=O)pR3で置換されることはなく、
R40はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、但し、R40がNR1R2又はS(=O)pR3の場合は、前記R3は、NR1R2又はS(=O)p-NR1R2で置換されることはなく、また、前記NR1R2は、O(C=O)O-(NR1”R2”)-S(=O)pR3、-S(=O)pR3、=N-S(=O)pR3、-N=N-(R1”R2”N)-S(=O)pR3又は=N-N=(R1”R2”N)-S(=O)pR3で置換されることはなく、
R50はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、但し、R50がNR1R2又はS(=O)pR3の場合は、前記R3は、NR1R2又はS(=O)p-NR1R2で置換されることはなく、前記NR1R2は、O(C=O)O-(NR1”R2”)-S(=O)pR3、S(=O)pR3、=N-S(=O)pR3、-N=N-(R1”R2”N)-S(=O)pR3又は=N-N=(R1”R2”N)-S(=O)pR3で置換されることはなく、
pはそれぞれ独立して、0、1及び2からなる群から選択され、
但し、R1、R2及びR3の少なくとも１個が前記ポリマーに結合している。）
【請求項３】
前記式中、
L1、L2及びL3はそれぞれ独立して、結合、C1-10-アルキレニル、-(C=O)-、O、NH及びNR20からなる群から選択され、
R1及びR2はそれぞれ独立して、H；S(=O)pR3；C1-30-アルキル；１個以上のR10で置換されていてもよいC3-7-シクロアルキル；C2-30-アルケニル；C2-30-アルキニル；C1-10-アルキレニル-X-C1-20-アルキル；１個以上のR10で置換されていてもよいC1-10-アルキレニル-X-C1-7-シクロアルキル；１個以上のR10で置換されていてもよい飽和又は部分不飽和の単環式又は二環式複素環；及び１個以上のR10で置換されていてもよい単環式又は二環式アリール又はヘテロアリールからなる群から選択されるか、或は、
L1、L2、R1及びR2は、結合する窒素原子と一緒になって、１個以上のR10で置換されていてもよい飽和又は部分不飽和の単環式又は二環式複素環、１個以上のR10で置換されていてもよい単環式、二環式、三環式、四環式又は五環式ヘテロアリール、N=CR1’R2’及びN=S=Sからなる群から選択されるNR1R2基を形成し、
R3は、C1-30-アルキル；１個以上のR30で置換されていてもよいC3-7-シクロアルキル；C2-30-アルケニル；C2-30-アルキニル；NR1R2；１個以上のR30で置換されていてもよい飽和又は部分不飽和の単環式又は二環式複素環；及び１個以上のR30で置換されていてもよい単環式、二環式又は三環式アリール又はヘテロアリールからなる群から選択されるか、或は 
L1、L3、R1及びR3は、結合する窒素原子及び硫黄原子と一緒になって、１個以上のR40で置換されていてもよい単環式、二環式又は三環式ヘテロアリール、及び１個以上のR40で置換されていてもよい飽和又は部分不飽和の単環式又は二環式複素環からなる群から選択される基を形成し、R2が前記定義の通りであるか、或は、
L1、L2、L3、R1、R2及びR3は、結合する硫黄原子及び窒素原子と一緒になって、１個以上のR50で置換されていてもよい単環式、二環式又は三環式ヘテロアリールを形成し、
R1’及びR2’はそれぞれ独立して、前記で定義したR1又はR2であるか、R1’及びR2’は結合する炭素（C）原子と一緒になって、１個以上のR10で置換されていてもよいC3-7-シクロアルキル、１個以上のR10で置換されていてもよい飽和又は部分不飽和の単環式又は二環式複素環、１個以上のR10で置換されていてもよい単環式又は二環式アリール又はヘテロアリールからなる群から選択されるCR1’R2’基を形成し、
Xは、O、S、NH、NR20、P、Si又はSeであり、
R10はそれぞれ独立して、NO2、CN、SO3H、COOH、COOR20、CHO、COR20、OCOR20、=O、R20、NHCOR20、NH2、NHR20、N(R20)2、OH、OR20、OSiH3、OSi(R20)3、S(=O)pR3、=N-S(=O)pR3、-N=N-(R1”R2”N)-S(=O)pR3、及び=N-N=(R1”R2”N)-S(=O)pR3からなる群から選択され、R1”R2”Nが１個以上のR10’で置換されていてもよい単環式飽和複素環を形成し、但し、R10がS(=O)pR3、=N-S(=O)pR3、-N=N-(R1”R2”N)-S(=O)pR3又は=N-N=(R1”R2”N)- S(=O)pR3であるならば、前記R3はNR1R2又はSNR1R2で置換されることはなく、
R10’はそれぞれ独立して、NO2、CN、SO3H、COOH、COOR20、CHO、COR20、OCOR20、=O、R20、NHCOR20、NH2、NHR20、N(R20)2、OH、OR20、OSiH3及びOSi(R20)3からなる群から選択され、
R20はそれぞれ独立して、C1-30-アルキル、C2-30-アルケニル、C2-30-アルキニル、アリール、C1-10-アルキレニル-アリール、ヘテロアリール及びC1-10-アルキレニル-ヘテロアリールからなる群から選択され、前記アリール又はヘテロアリールは、１以上の、C1-4-アルキル、NO2、CN、NH2、NMe2、OH及び／又はOMeで置換されていてもよく、
R30はそれぞれ独立して、NO2、CN、SO3H、COOH、COOR20、CHO、COR20、OCOR20、=O、R20、OH、OR20、OSiH3、OSi(R20)3、NHCOR20、NR1R2及びS(=O)p-NR1R2からなる群から選択され、但し、R30がNR1R2又はS(=O)p-NR1R2の場合は、前記NR1R2は、S(=O)pR3、=N-S(=O)pR3、-N=N-(R1”R2”N)-S(=O)pR3又は=N-N=(R1”R2”N)-S(=O)pR3で置換されることはなく、
R40はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、但し、R40がNR1R2又はS(=O)pR3の場合は、前記R3は、NR1R2又はS(=O)p-NR1R2で置換されることはなく、また、前記NR1R2は、-S(=O)pR3、=N-S(=O)pR3、-N=N-(R1”R2”N)-S(=O)pR3又は=N-N=(R1”R2”N)-S(=O)pR3で置換されることはなく、
R50はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、但し、R50がNR1R2又はS(=O)pR3の場合は、前記R3は、NR1R2又はS(=O)p-NR1R2で置換されることはなく、前記NR1R2は、S(=O)pR3、=N-S(=O)pR3、-N=N-(R1”R2”N)-S(=O)pR3又は=N-N=(R1”R2”N)-S(=O)pR3で置換されることはなく、
pはそれぞれ独立して、0、1及び2からなる群から選択される、
請求項１記載の化合物又は請求項２記載のポリマーの使用。
【請求項４】
前記式（Ｉ）の化合物が、式（Ｉａ）、（Ｉｂ）、（Ｉｃ）、（Ｉｄ）、（Ｉｅ）、（Ｉｆ）、（Ｉｇ）、（Ｉｈ）及び（Ｉｉ）の化合物からなる群から選択される、請求項１記載の使用。
【化３】
2020073644.tif 000066
（式中、ｍはそれぞれ独立して、０、１、２、３又は４で、ｎは０〜８、X’は結合、N又はO、Zは結合、O、S、NH、NR20、N-SR3、CH2、CHR20、C(R20)2及びC=Oからなる群から選択され、Yは結合、CH2、CHR10、C(R10)2、N-SR3、C=O、C=N-SR3及びC=N-N(R1”R2”N)-SR3からなる群から選択され、R1、R2、R3、R10、R20、R30、R40及びR50は請求項１で定義した通りである。）
【請求項５】
前記式（Ｉ）の化合物が、式（Ｉａ）の化合物である請求項１記載の使用。
【化４】
2020073644.tif 000067
（式中、ｍはそれぞれ独立して、０、１、２、３又は４で、R10及びR3はそれぞれ請求項１で定義した通りであり、Zは結合、O、S、NH、NR20、NSR3、CH2、CHR20、C(R20)2又はC=Oである。）
【請求項６】
前記式（Ｉ）の化合物が、式（Ｉｂ）の化合物である請求項１記載の使用。
【化５】
2020073644.tif 000068
（式中、ｎは０〜８、YはCH2、CHR10、C(R10)2、N-SR3、C=O、C=N-SR3及びC=N-N(R1”R2”N)-SR3からなる群から選択され、R1”R2”Nは単環式の飽和複素環を形成し、R10及びR3はそれぞれ請求項１で定義した通りである。）
【請求項７】
前記式（Ｉ）の化合物が、式（Ｉｃ）の化合物である請求項１記載の使用。
【化６】
2020073644.tif 000069
（式中、R1及びR2はそれぞれ独立して請求項１で定義した通りである。）
【請求項８】
前記式（Ｉ）の化合物が、式（Ｉｅ）の化合物である請求項１記載の使用。
【化７】
2020073644.tif 000070
（式中、ｍは０〜４、AはS、O又はNH、R1、R2及びR30はそれぞれ独立して請求項１で定義した通りである。）
【請求項９】
前記式（Ｉ）の化合物が、式（Ｉｆ）の化合物である請求項１記載の使用。
【化８】
2020073644.tif 000071
（式中、ｍは０〜４、AはS、O又はNH、R1、R2及びR30はそれぞれ独立して請求項１で定義した通りである。）
【請求項１０】
前記式（Ｉ）の化合物が、式（Ｉｇ）の化合物である請求項１記載の使用。
【化９】
2020073644.tif 000072
（式中、R1及びR2はそれぞれ独立して請求項１で定義した通りである。）
【請求項１１】
前記式（Ｉ）の化合物が、式（Ｉｈ）の化合物である請求項１記載の使用。
【化１０】
2020073644.tif 000073
（式中、R10及びR3はそれぞれ独立して請求項１で定義した通りであり、ｎは０〜４、好ましくは０又は１である。）
【請求項１２】
前記式（Ｉ）の化合物が、式（Ｉac）の化合物である請求項１記載の使用。
【化１１】
2020073644.tif 000074
（式中、ｍは０、１、２、３又は４、好ましくは０で、TはC=O、C=S、C=N-SR3、N-SR3、N、S、O及びPからなる群から選択され、R3及びR10はそれぞれ独立して請求項１で定義した通りである。）
【請求項１３】
前記式（Ｉ）の化合物が、式（Ｉbd）の化合物である請求項１記載の使用。
【化１２】
2020073644.tif 000075
（式中、R3はそれぞれ請求項１の通りであり、Lは結合又はC1-10-アルキレニル-(C=O)-である。）
【請求項１４】
前記式中、R1及びR2がそれぞれ独立して、分岐C3-30-アルキル；C3-7-シクロアルキル；１個以上のR10で置換されていてもよい単環式又は二環式複素環；１個以上のR10で置換されていてもよい単環式又は二環式アリール又はヘテロアリールから選択されるか；或は、R1及びR2が、結合している窒素原子と一緒になって、N、S及びOから選択される１〜４個のヘテロ原子を更に有していてもよく、また１個以上のR10で任意で置換されていてもよい単環式又は二環式の飽和複素環、又は、N、S及びOから選択される１〜４個のヘテロ原子を更に有していてもよく、また１個以上のR10で任意で置換されていてもよい単環式、二環式、三環式ヘテロアリールを形成し、R10はそれぞれ独立して請求項１で定義した通りである、請求項１〜１３のいずれか１項記載の使用。
【請求項１５】
前記式中、R1及びR2がそれぞれ独立して、分岐C3-7-アルキル、C3-7-シクロアルキル、１個以上のR10で置換されていてもよい飽和複素環、１個以上のR10で置換されていてもよい単環式又は二環式アリール又はヘテロアリールからなる群から選択される、請求項１〜１３のいずれか１項記載の使用。
【請求項１６】
前記式中、R1及びR2の一方がSR3で、他方が分岐C3-7-アルキル、C3-7-シクロアルキル、１個以上のR10で置換されていてもよい飽和複素環、１個以上のR10で置換されていてもよい単環式又は二環式アリール又はヘテロアリールからなる群から選択される、請求項１〜１３のいずれか１項記載の使用。
【請求項１７】
前記式中、NR1R2が下記から選択される基を形成する、請求項１〜１３のいずれか１項記載の使用。
【化１３】
2020073644.tif 000076
（式中、ｍはそれぞれ独立して０、１、２、３又は４、ｎはそれぞれ独立して０、１、２、３、４、５、６、７又は８、R3、R10及びR20はそれぞれ独立して請求項１で定義した通りである。）
【請求項１８】
前記ポリマーが１個以上の繰り返し単位を有し、前記繰り返し単位の少なくとも１個が式（IIIa）又は（IIIb）で表されるポリマーである、請求項２記載の使用。
【化１４】
2020073644.tif 000077
（式中、R1、R2、R3、L1、L2及びL’は請求項２で定義した通りであり、P*はポリマー主鎖の繰り返し単位を示す。）
【請求項１９】
１個以上の繰り返し単位を有し、前記繰り返し単位の少なくとも１個が式（II）で表されるスルフェンアミド部位を含む前記ポリマーが、式（IIIｃ）で表されるポリマーである、請求項２記載の使用。
【化１５】
2020073644.tif 000078
（式中、R3及びR10は請求項２で定義した通りで、nは０〜８、好ましくは０〜４、R4はC1-30-アルキレニルであり、yは前記ポリマーの繰り返し単位の数を示す。）
【請求項２０】
前記式中、R3が、１個以上のR30で置換されていてもよい単環式、二環式又は三環式アリール又はヘテロアリールである、請求項１〜１９のいずれか１項記載の使用。
【請求項２１】
前記式（Ｉ）の化合物が、
2,2,6,6-テトラメチル-1-(フェニルチオ)ピペリジン-4-オン (1);
1-((4-メトキシフェニル)チオ)-2,2,6,6-テトラメチルピペリジン-4-オン (2);
2,2,6,6-テトラメチル-1-((4-ニトロフェニル)チオ)ピペリジン-4-オン (3);
1-(2-ニトロフェニルチオ)-2,2,6,6-テトラメチルピペリジン-4-オン (4);
2,2,6,6-テトラメチル-1-(4-メチルフェニルチオ)ピペリジン-4-オン (5);
1-(2,4,6-トリメチルフェニルチオ)-2,2,6,6-テトラメチルピペリジン-4-オン (6);
1-(2-ピリジルチオ)-2,2,6,6-テトラメチルピペリジン-4-オン (7);
1,2-ビス(2,2,6,6-テトラメチル-1-(フェニルチオ)ピペリジン-4-イリデン)ヒドラジン (8);
2,2,6,6-テトラメチル-1-(フェニルチオ)-4-ピペリジルメタクリレート (9);
1-[(1-ジスルフェニリデンアミノ)スルフェニル-2’2’6’6-テトラメチルピペリジン-4-オン (10);
トランス-2,5-ジメチル-1,4-ビス(フェニルチオ)ピペラジン (11);
1-ブチルスルファニル-2’2’6’6-テトラメチルピペリジン (12);
4'-チオビス-モルホリン (13);
1,1'-チオビス-(2,6-ジメチル)ピペリジン (14);
1,1'-チオビス-(2,2,6,6-テトラメチル)ピペリジン (15);
N-1,5,9-((4-メトキシフェニル)チオ))-ビス-(2,2,6,6-テトラメチル-4-ピペリジル)-アミン (16);
1,1’-チオビスフタルイミド (17);
1,1’-チオビス-カルバゾール (18);
2-[(4-メトキシフェニル)チオ]- 1H-イソインドール-1,3(2H)-ジオン (19);
9-(フェニルチオ)-9H-カルバゾール (20),
9-[(4-メトキシフェニル)チオ]-9H-カルバゾール (21);
N-2-ナフタレニル-N-フェニル-4-メチルベンゼンスルフェンアミド (22);
N-ビス[4-(1-メチル-1-フェニルエチル)フェニル]-4-メチルベンゼンスルフェンアミド (23);
N-シクロヘキシル-S-フェニル-N-(フェニルチオ)チオヒドロキシルアミン (24);
2,4,6-トリス(4-モルホリニルチオ)- [1,3,5]-トリアジン (25);
S-(ベンゾ[d]チアゾール-2-イル)-N,N-ジイソプロピルチオヒドロキシルアミン (26);
S-(ベンゾ[d]チアゾール-2-イル)-N,N-ジシクロヘキシルチオヒドロキシルアミン (27);S-(ベンゾ[d]チアゾール-2-イル)-N-(ベンゾ[d]チアゾール-2-イルチオ)-N-(t-ブチル)チオヒドロキシルアミン (28);
ベンゾ[c][1,2,5]チアジアゾール (29);
3-(ピペラジン-1-イル)ベンゾ[d]イソチアゾール (30);
5-ニトロベンゾ[c]イソチアゾール-3-アミン (31); 
3-フェニル-1,2,4-チアジアゾール-5-アミン (32);
ビス(2,2,6,6-テトラメチル-1-(フェニルチオ)ピペリジン-4-イル)デカンジオエート (33);
ビス(2,2,6,6-テトラメチル-1-(フェニルチオ)ピペリジン-4-イル)カーボネート (34); 及び
1,3-ビス(フェニルチオ)-1H-ベンゾ[d]イミダゾール-2(3H)-オン (35)からなる群から選択されるか、
或は、
１個以上の繰り返し単位を有し、前記繰り返し単位の少なくとも１個が式（II）で表されるスルフェンアミド部位を含む前記ポリマーが、ポリ[3-メチル-4-(2-メチルドコシル)-1-(2,2,6,6-テトラメチル-1-(フェニルチオ)ピペリジン-4-イル)ピロリジン-2,5-ジオン] (36)である、請求項１又は２記載の使用。
【請求項２２】
前記式（Ｉ）の化合物、及び／又は、１個以上の繰り返し単位を有し、前記繰り返し単位の少なくとも１個が式（II）で表されるスルフェンアミド部位を含む前記ポリマーが、１種又はそれより多くの他の式（Ｉ）で表される化合物と一緒に使用される、請求項１〜２１のいずれか１項記載の使用。
【請求項２３】
前記式（Ｉ）の化合物、及び／又は、１個以上の繰り返し単位を有し、前記繰り返し単位の少なくとも１個が式（II）で表されるスルフェンアミド部位を含む前記ポリマーが、１種又はそれより多くの他の難燃剤と一緒に使用される、請求項１〜２１のいずれか１項記載の使用。
【請求項２４】
前記他の難燃剤が非ハロゲン化難燃剤である、請求項２３記載の使用。
【請求項２５】
前記式（Ｉ）の化合物、及び／又は、１個以上の繰り返し単位を有し、前記繰り返し単位の少なくとも１個が式（II）で表されるスルフェンアミド部位を含む前記ポリマーが、ポリマー基体に難燃性を付与するために使用される、請求項１〜２４のいずれか１項記載の使用。
【請求項２６】
前記式（Ｉ）の化合物が、前記ポリマー基体のポリマー材料の一部又は全体に化学的に合体している、請求項２５記載の使用。
【請求項２７】
（ａ）請求項１及び３〜２１のいずれか１項で定義した式（Ｉ）で表される化合物の１種以上と、
（ｂ）ポリマー基体とを含む組成物。
【請求項２８】
前記式（Ｉ）の化合物が、前記ポリマー基体のポリマー材料の一部又は全体に化学的に合体している、請求項２７記載の組成物。
【請求項２９】
前記成分（ａ）及び（ｂ）にくわえて、ポリマー安定化剤と、メラミン含有難燃剤、リン含有難燃剤、メラミン含有難燃剤以外の更なる窒素含有難燃剤及び無機難燃剤等の追加の難燃剤とからなる群から選択される更なる添加剤（ｃ）とを含む、請求項２７又は２８記載の組成物。
【請求項３０】
前記追加の難燃剤が非ハロゲン化難燃剤である、請求項２９記載の組成物。
【請求項３１】
請求項２７〜３０のいずれか１項で定義した組成物の難燃剤としての使用。
【請求項３２】
請求項２７で定義した難燃剤組成物を提供する方法であって、請求項１及び３〜２１のいずれか１項で定義した式（Ｉ）の化合物を基体に添加して難燃剤組成物を得る工程を含む方法。
【発明の詳細な説明】
【発明の詳細な説明】
【０００１】
発明の分野
本発明は難燃剤の分野で、難燃剤としてのスルフェンアミドの使用、とりわけ、ポリマー基体中のスルフェンアミドの難燃剤としての使用に関する。
【０００２】
発明の背景
ポリマーの難燃性を高めるには、合成ポリマー材料及び天然ポリマー材料いずれも難燃剤を添加している。様々な種類のポリマーで難燃性を得るために、これまで無機及び有機いずれの化合物も使用されてきた。主な難燃剤の種類として、ハロゲン化炭化水素化合物、リン含有化合物、金属酸化物及び金属水酸化物等の金属化合物、メラミン誘導体が挙げられる。有効性の観点からハロゲン化難燃剤が一般に使用されている。しかしながら、ハロゲン化化合物の使用は広く環境への懸念となってきた。
ハロゲン化難燃剤に関する問題を低減するために、ハロゲン化難燃剤とともに相乗剤が使用されることが多い。相乗剤とは、難燃剤の難燃性を向上させる化合物であるため、難燃剤の量を大幅に削減して使用することができる。相乗化合物とは「遊離基開始剤」として知られる化合物群を含み、有機過酸化物（例えば米国特許第3058926号参照）、ジベンジル化合物（例えば米国特許第3271333号及び第3420786号参照）、ジスルフィド（例えば米国特許第3284544号参照）、ヒドラゾン（例えば米国特許第3269962号参照）、スルフェンアミド（例えば米国特許第3296340号及びＦＲ1391298号参照）及びアゾ化合物（例えば米国特許第4237179号、第3897373号、第4486347号及びＦＲ1425563号参照）が挙げられる。このような相乗剤の使用は、別の難燃剤、主にハロゲン化難燃剤と一緒に使用するだけであったり、及び／又は、相乗剤自体をハロゲン化することがある。
また、非ハロゲン化Ｎ-ハイドロカルビルオキシヒンダードアミン類（NOR-ヒンダードアミンとして公知）が、難燃剤の代用として提案されている。これらは単独で、例えばハロゲン化難燃剤の代わりに使用してもよいし、或は、難燃剤向けの相乗剤として使用してもよい（例えばＷＯ9900450号参照）。更に、ある種のポリマーの難燃性を向上させることを目的に、いくつかの非ハロゲン化アゾ、ヒドラジン及び過酸化物誘導体も提案されている（例えばＷＯ2005030852号及びＷＯ2008101845号参照）。
しかしながら、ハロゲン化難燃剤化合物にかわる工業的にも環境にも望ましい非ハロゲン化難燃剤化合物へのニーズがいまだにある。
【０００３】
発明の概要
そこで、本発明の目的は、前記問題点を克服する非ハロゲン化難燃剤化合物を提供することである。本発明の目的は、難燃剤化合物として式（Ｉ）の化合物を使用することによって達成され、前記式（Ｉ）の化合物を含む難燃性組成物は、独立請求項に記載の特徴を有する。本発明の好適な実施形態は従属請求項に開示されている。
本発明は、スルフェンアミドを単独、又はハロゲンを含まない別の難燃剤と一緒にポリマー基体に適用すると、ポリマー基体に優れた難燃性が付与されるという驚くべき知見にもとづく。本発明の化合物は特有のS-N核を有するが、このS-N核自体が難燃活性を有するものとしての開示は従来技術にはない。
【０００４】
発明の詳細な説明
本発明は、式（Ｉ）の化合物の難燃剤としての使用に関するもので、式（Ｉ）の化合物は以下の構造を有する。
【０００５】
【化１】
2020073644.tif 000002
【０００６】
式中、
L1、L2及びL3はそれぞれ独立して、結合、C1-10-アルキレニル、-(C=O)-、-O-(C=O)-、-(C=O)-O-、O、NH-(C=O)-、-(C=O)-NH-、NH及びNR20からなる群から選択され、
R1及びR2はそれぞれ独立して、H、S(=O)pR3、C1-30-アルキル、１個以上のR10で置換されていてもよいC3-7-シクロアルキル、C2-30-アルケニル、C2-30-アルキニル、C1-10-アルキレニル-X-C1-20-アルキル、１個以上のR10で置換されていてもよいC1-10-アルキレニル-X-C1-7-シクロアルキル、１個以上のR10で置換されていてもよい飽和又は部分不飽和の単環式又は二環式複素環、及び１個以上のR10で置換されていてもよい単環式又は二環式アリール又はヘテロアリールからなる群から選択されるか、或は、
L1、L2、R1及びR2は、結合する窒素原子と一緒になって、１個以上のR10で置換されていてもよい飽和又は部分不飽和の単環式又は二環式複素環、１個以上のR10で置換されていてもよい単環式、二環式、三環式、四環式又は五環式ヘテロアリール、N=CR1’R2’及びN=S=Sからなる群から選択されるNR1R2基を形成し、
R3は、C1-30-アルキル、１個以上のR30で置換されていてもよいC3-7-シクロアルキル、C2-30-アルケニル、C2-30-アルキニル、NR1R2、１個以上のR30で置換されていてもよい飽和又は部分不飽和の単環式又は二環式複素環、及び１個以上のR30で置換されていてもよい単環式、二環式又は三環式アリール又はヘテロアリールからなる群から選択されるか、或は 
【０００７】
L1、L3、R1及びR3は、結合する窒素原子及び硫黄原子と一緒になって、１個以上のR40で置換されていてもよい単環式、二環式又は三環式ヘテロアリール、及び１個以上のR40で置換されていてもよい飽和又は部分不飽和の単環式又は二環式複素環から選択される基を形成し、R2が前記定義の通りであるか、或は、
L1、L2、L3、R1、R2及びR3は、結合する硫黄原子及び窒素原子と一緒になって、１個以上のR50で置換されていてもよい単環式、二環式又は三環式ヘテロアリールを形成し、
R1’及びR2’はそれぞれ独立して、前記で定義したR1又はR2であるか、R1’及びR2’は結合する炭素（C）原子と一緒になって、１個以上のR10で置換されていてもよいC3-7-シクロアルキル、１個以上のR10で置換されていてもよい飽和又は部分不飽和の単環式又は二環式複素環、１個以上のR10で置換されていてもよい単環式又は二環式アリール又はヘテロアリールからなる群から選択されるCR1’R2’基を形成し、
Xは、O、S、NH、NR20、P、Si又はSeであり、
R10はそれぞれ独立して、NO2、CN、SO3H、COOH、COOR20、CHO、COR20、OCOR20、O(C=O)O-(NR1”R2”)-S(=O)pR3、=O、=S、R20、NHCOR20、NH2、NHR20、N(R20)2、OH、OR20、OSiH3、OSi(R20)3、S(=O)pR3、=N-S(=O)pR3、-N=N-(R1”R2”N)-S(=O)pR3、及び=N-N=(R1”R2”N)-S(=O)pR3からなる群から選択され、R1”R2”Nが１個以上のR10’で置換されていてもよい単環式飽和複素環を形成し、R10がO(C=O)O-(NR1”R2”)-S(=O)pR3、S(=O)pR3、=N-S(=O)pR3、-N=N-(R1”R2”N)-S(=O)pR3又は=N-N=(R1”R2”N)-S(=O)pR3であるならば、前記R3はNR1R2又はSNR1R2で置換されず、
【０００８】
R10’はそれぞれ独立して、NO2、CN、SO3H、COOH、COOR20、CHO、COR20、OCOR20、=O、R20、NHCOR20、NH2、NHR20、N(R20)2、OH、OR20、OSiH3及びOSi(R20)3からなる群から選択され、
R20はそれぞれ独立して、C1-30-アルキル、C2-30-アルケニル、C2-30-アルキニル、アリール、C1-10-アルキレニル-アリール、ヘテロアリール及びC1-10-アルキレニル-ヘテロアリールからなる群から選択され、前記アリール又はヘテロアリールは、１以上の、C1-4-アルキル、NO2、CN、NH2、NMe2、OH及び／又はOMeで置換されていてもよく、
R30はそれぞれ独立して、NO2、CN、SO3H、COOH、COOR20、CHO、COR20、OCOR20、=O、R20、OH、OR20、OSiH3、OSi(R20)3、NHCOR20、NR1R2及びS(=O)p-NR1R2からなる群から選択され、R30がNR1R2又はS(=O)p-NR1R2の場合は、前記NR1R2は、O(C=O)O-(NR1”R2”)-S(=O)pR3、S(=O)pR3、=N-S(=O)pR3、-N=N-(R1”R2”N)-S(=O)pR3又は=N-N=(R1”R2”N)-S(=O)pR3で置換されることはなく、
R40はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、R40がNR1R2又はS(=O)pR3の場合は、前記R3は、NR1R2又はS(=O)p-NR1R2で置換されることはなく、また、前記NR1R2は、O(C=O)O-(NR1”R2”)-S(=O)pR3、-S(=O)pR3、=N-S(=O)pR3、-N=N-(R1”R2”N)-S(=O)pR3又は=N-N=(R1”R2”N)-S(=O)pR3で置換されることはなく、
【０００９】
R50はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、R50がNR1R2又はS(=O)pR3の場合は、前記R3は、NR1R2又はS(=O)p-NR1R2で置換されることはなく、また、前記NR1R2は、O(C=O)O-(NR1”R2”)-S(=O)pR3、S(=O)pR3、=N-S(=O)pR3、-N=N-(R1”R2”N)-S(=O)pR3又は=N-N=(R1”R2”N)-S(=O)pR3で置換されることはなく、
pはそれぞれ独立して、0、1及び2からなる群から選択される。
更に、本発明は、１個以上の繰り返し単位を有し、前記繰り返し単位の少なくとも１個が式（II）で表されるスルフェンアミド部位を含むポリマーの、難燃剤としての使用に関するもので、
【００１０】
【化２】
2020073644.tif 000003
【００１１】
前記スルフェンアミド部位がポリマーの主鎖に含まれるか、ポリマーの側基に含まれるか、又はポリマーの架橋部分であり、式中、
L1、L2及びL3はそれぞれ独立して、結合、C1-10-アルキレニル、-(C=O)-、-O-(C=O)-、-(C=O)-O-、O、NH-(C=O)-、-(C=O)-NH-、NH及びNR20からなる群から選択され、
R1及びR2はそれぞれ独立して、H、S(=O)pR3、C1-30-アルキル、１個以上のR10で置換されていてもよいC3-7-シクロアルキル、C2-30-アルケニル、C2-30-アルキニル、C1-10-アルキレニル-X-C1-20-アルキル、１個以上のR10で置換されていてもよいC1-10-アルキレニル-X-C1-7-シクロアルキル、１個以上のR10で置換されていてもよい飽和又は部分不飽和の単環式又は二環式複素環、及び１個以上のR10で置換されていてもよい単環式又は二環式アリール又はヘテロアリールからなる群から選択されるか、或は、
L1、L2、R1及びR2は、結合する窒素原子と一緒になって、１個以上のR10で置換されていてもよい飽和又は部分不飽和の単環式又は二環式複素環、１個以上のR10で置換されていてもよい単環式、二環式、三環式、四環式又は五環式ヘテロアリール、N=CR1’R2’及びN=S=Sからなる群から選択されるNR1R2基を形成し、
【００１２】
R3は、C1-30-アルキル、１個以上のR30で置換されていてもよいC3-7-シクロアルキル、C2-30-アルケニル、C2-30-アルキニル、NR1R2、１個以上のR30で置換されていてもよい飽和又は部分不飽和の単環式又は二環式複素環、及び１個以上のR30で置換されていてもよい単環式、二環式又は三環式アリール又はヘテロアリールからなる群から選択されるか、或は 
L1、L3、R1及びR3は、結合する窒素原子及び硫黄原子と一緒になって、１個以上のR40で置換されていてもよい単環式、二環式又は三環式ヘテロアリール、及び１個以上のR40で置換されていてもよい飽和又は部分不飽和の単環式又は二環式複素環からなる群から選択される基を形成し、R2が前記定義の通りであるか、或は、
L1、L2、L3、R1、R2及びR3は、結合する硫黄原子及び窒素原子と一緒になって、１個以上のR50で置換されていてもよい単環式、二環式又は三環式ヘテロアリールを形成し、
R1’及びR2’はそれぞれ独立して、前記で定義したR1又はR2であるか、R1’及びR2’が結合する炭素（C）原子と一緒になって、１個以上のR10で置換されていてもよいC3-7-シクロアルキル、１個以上のR10で置換されていてもよい飽和又は部分不飽和の単環式又は二環式複素環、１個以上のR10で置換されていてもよい単環式又は二環式アリール又はヘテロアリールからなる群から選択されるCR1’R2’基を形成し、
Xは、O、S、NH、NR20、P、Si又はSeであり、
【００１３】
R10はそれぞれ独立して、NO2、CN、SO3H、COOH、COOR20、CHO、COR20、OCOR20、O(C=O)O-(NR1”R2”)-S(=O)pR3、=O、=S、R20、NHCOR20、NH2、NHR20、N(R20)2、OH、OR20、OSiH3、OSi(R20)3、S(=O)pR3、=N-S(=O)pR3、-N=N-(R1”R2”N)-S(=O)pR3、及び=N-N=(R1”R2”N)-S(=O)pR3からなる群から選択され、R1”R2”Nが１個以上のR10’で置換されていてもよい単環式飽和複素環を形成し、R10がO(C=O)O-(NR1”R2”)-S(=O)pR3、S(=O)pR3、=N-S(=O)pR3、-N=N-(R1”R2”N)-S(=O)pR3又は=N-N=(R1”R2”N)- S(=O)pR3であるならば、前記R3はNR1R2又はSNR1R2で置換されず、
R10’はそれぞれ独立して、NO2、CN、SO3H、COOH、COOR20、CHO、COR20、OCOR20、=O、R20、NHCOR20、NH2、NHR20、N(R20)2、OH、OR20、OSiH3及びOSi(R20)3からなる群から選択され、
R20はそれぞれ独立して、C1-30-アルキル、C2-30-アルケニル、C2-30-アルキニル、アリール、C1-10-アルキレニル-アリール、ヘテロアリール及びC1-10-アルキレニル-ヘテロアリールからなる群から選択され、前記アリール又はヘテロアリールは、１以上の、C1-4-アルキル、NO2、CN、NH2、NMe2、OH及び／又はOMeで置換されていてもよく、
R30はそれぞれ独立して、NO2、CN、SO3H、COOH、COOR20、CHO、COR20、OCOR20、=O、R20、OH、OR20、OSiH3、OSi(R20)3、NHCOR20、NR1R2及びS(=O)p-NR1R2からなる群から選択され、R30がNR1R2又はS(=O)p-NR1R2の場合は、前記NR1R2は、O(C=O)O-(NR1”R2”)-S(=O)pR3、S(=O)pR3、=N-S(=O)pR3、-N=N-(R1”R2”N)-S(=O)pR3又は=N-N=(R1”R2”N)-S(=O)pR3で置換されることはなく、
【００１４】
R40はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、R40がNR1R2又はS(=O)pR3の場合は、前記R3は、NR1R2又はS(=O)p-NR1R2で置換されることはなく、また、前記NR1R2は、O(C=O)O-(NR1”R2”)-S(=O)pR3、-S(=O)pR3、=N-S(=O)pR3、-N=N-(R1”R2”N)-S(=O)pR3又は=N-N=(R1”R2”N)-S(=O)pR3で置換されることはなく、
R50はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、R50がNR1R2又はS(=O)pR3の場合は、前記R3は、NR1R2又はS(=O)p-NR1R2で置換されることはなく、前記NR1R2は、O(C=O)O-(NR1”R2”)-S(=O)pR3、S(=O)pR3、=N-S(=O)pR3、-N=N-(R1”R2”N)-S(=O)pR3又は=N-N=(R1”R2”N)-S(=O)pR3で置換されることはなく、
pはそれぞれ独立して、0、1及び2からなる群から選択され、
R1、R2及びR3の少なくとも１個が前記ポリマーに結合している。
【００１５】
特に、本発明は、式（Ｉ）で表される化合物、又は、１個以上の繰り返し単位を有し、前記繰り返し単位の少なくとも１個が式（II）で表されるスルフェンアミド部位を含むポリマーの、難燃剤としての使用に関するもので、式中、
L1、L2及びL3はそれぞれ独立して、結合、C1-10-アルキレニル、-(C=O)-、O、NH及びNR20からなる群から選択され、
R1及びR2はそれぞれ独立して、H、S(=O)pR3、C1-30-アルキル、１個以上のR10で置換されていてもよいC3-7-シクロアルキル、C2-30-アルケニル、C2-30-アルキニル、C1-10-アルキレニル-X-C1-20-アルキル、１個以上のR10で置換されていてもよいC1-10-アルキレニル-X-C1-7-シクロアルキル、１個以上のR10で置換されていてもよい飽和又は部分不飽和の単環式又は二環式複素環、及び１個以上のR10で置換されていてもよい単環式又は二環式アリール又はヘテロアリールからなる群から選択されるか、或は、
L1、L2、R1及びR2は、結合する窒素原子と一緒になって、１個以上のR10で置換されていてもよい飽和又は部分不飽和の単環式又は二環式複素環、１個以上のR10で置換されていてもよい単環式、二環式、三環式、四環式又は五環式ヘテロアリール、N=CR1’R2’及びN=S=Sからなる群から選択されるNR1R2基を形成し、
【００１６】
R3は、C1-30-アルキル、１個以上のR30で置換されていてもよいC3-7-シクロアルキル、C2-30-アルケニル、C2-30-アルキニル、NR1R2、１個以上のR30で置換されていてもよい飽和又は部分不飽和の単環式又は二環式複素環、及び１個以上のR30で置換されていてもよい単環式、二環式又は三環式アリール又はヘテロアリールからなる群から選択されるか、或は 
L1、L3、R1及びR3は、結合する窒素原子及び硫黄原子と一緒になって、１個以上のR40で置換されていてもよい単環式、二環式又は三環式ヘテロアリール、及び１個以上のR40で置換されていてもよい飽和又は部分不飽和の単環式又は二環式複素環からなる群から選択される基を形成し、R2が前記定義の通りであるか、或は、
L1、L2、L3、R1、R2及びR3は、結合する硫黄原子及び窒素原子と一緒になって、１個以上のR50で置換されていてもよい単環式、二環式又は三環式ヘテロアリールを形成し、
R1’及びR2’はそれぞれ独立して、前記で定義したR1又はR2であるか、R1’及びR2’は結合する炭素（C）原子と一緒になって、１個以上のR10で置換されていてもよいC3-7-シクロアルキル、１個以上のR10で置換されていてもよい飽和又は部分不飽和の単環式又は二環式複素環、１個以上のR10で置換されていてもよい単環式又は二環式アリール又はヘテロアリールからなる群から選択されるCR1’R2’基を形成し、
Xは、O、S、NH、NR20、P、Si又はSeであり、
【００１７】
R10はそれぞれ独立して、NO2、CN、SO3H、COOH、COOR20、CHO、COR20、OCOR20、=O、R20、NHCOR20、NH2、NHR20、N(R20)2、OH、OR20、OSiH3、OSi(R20)3、S(=O)pR3、=N-S(=O)pR3、-N=N-(R1”R2”N)-S(=O)pR3、及び=N-N=(R1”R2”N)-S(=O)pR3からなる群から選択され、R1”R2”Nが１個以上のR10’で置換されていてもよい単環式飽和複素環を形成し、R10がS(=O)pR3、=N-S(=O)pR3、-N=N-(R1”R2”N)-S(=O)pR3又は=N-N=(R1”R2”N)- S(=O)pR3であるならば、前記R3はNR1R2又はSNR1R2で置換されることはなく、
R10’はそれぞれ独立して、NO2、CN、SO3H、COOH、COOR20、CHO、COR20、OCOR20、=O、R20、NHCOR20、NH2、NHR20、N(R20)2、OH、OR20、OSiH3及びOSi(R20)3からなる群から選択され、
R20はそれぞれ独立して、C1-30-アルキル、C2-30-アルケニル、C2-30-アルキニル、アリール、C1-10-アルキレニル-アリール、ヘテロアリール及びC1-10-アルキレニル-ヘテロアリールからなる群から選択され、前記アリール又はヘテロアリールは、１以上の、C1-4-アルキル、NO2、CN、NH2、NMe2、OH及び／又はOMeで置換されていてもよく、
【００１８】
R30はそれぞれ独立して、NO2、CN、SO3H、COOH、COOR20、CHO、COR20、OCOR20、=O、R20、OH、OR20、OSiH3、OSi(R20)3、NHCOR20、NR1R2及びS(=O)p-NR1R2からなる群から選択され、R30がNR1R2又はS(=O)p-NR1R2の場合は、前記NR1R2は、S(=O)pR3、=N-S(=O)pR3、-N=N-(R1”R2”N)-S(=O)pR3又は=N-N=(R1”R2”N)-S(=O)pR3で置換されることはなく、
R40はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、R40がNR1R2又はS(=O)pR3の場合は、前記R3は、NR1R2又はS(=O)p-NR1R2で置換されることはなく、また、前記NR1R2は、-S(=O)pR3、=N-S(=O)pR3、-N=N-(R1”R2”N)-S(=O)pR3又は=N-N=(R1”R2”N)-S(=O)pR3で置換されることはなく、
R50はそれぞれ独立して、NO2、CN、SO3H、COOH、COOR20、CHO、COR20、OCOR20、=O、R20、OH、OR20、OSiH3、OSi(R20)3、NHCOR20、NR1R2、S(=O)pR3、及び１個以上のR10’で置換されていてもよい飽和又は部分不飽和の単環式複素環からなる群から選択され、R50がNR1R2又はS(=O)pR3の場合は、前記R3は、NR1R2又はS(=O)p-NR1R2で置換されることはなく、前記NR1R2は、S(=O)pR3、=N-S(=O)pR3、-N=N-(R1”R2”N)-S(=O)pR3又は=N-N=(R1”R2”N)-S(=O)pR3で置換されることはなく、
pはそれぞれ独立して、0、1及び2からなる群から選択される。
【００１９】
式（Ｉ）の化合物は、式（Ｉ）で表される他の化合物１種以上及び／又は別の難燃剤及び／又は相乗剤と一緒に使用することができる。同様に、１個以上の繰り返し単位を有し、前記繰り返し単位の少なくとも１個が式（II）で表されるスルフェンアミド部位を含むポリマーも、１個以上の繰り返し単位を有し前記繰り返し単位の少なくとも１個が式（II）で表されるスルフェンアミド部位を含む他のポリマー１種以上、式（Ｉ）で表される化合物１種以上及び／又は別の難燃剤及び／又は相乗剤と一緒に使用することができる。式（Ｉ）の化合物及び／又は１個以上の繰り返し単位を有し前記繰り返し単位の少なくとも１個が式（II）で表されるスルフェンアミド部位を含むポリマー、及び別の難燃剤とを組み合わせて使用することにより、別の難燃剤の難燃性効果を相乗的に向上させる。式（Ｉ）の化合物と、１個以上の繰り返し単位を有し前記繰り返し単位の少なくとも１個が式（II）で表されるスルフェンアミド部位を含むポリマーは、従来からの別の難燃剤に相乗効果をもたらすことができる。このような場合、従来の難燃剤を適用するときの必要量を著しく低減することができ、及び／又は、単独で使用するか同量で使用するときに比べ、難燃性の等級が向上する。量は、工業的に許容できる難燃性をポリマー基体に付与するように当該分野の公知方法で選択する。当然のことながら、有効量は、使用するポリマー基体、得られた難燃化ポリマー基体の適用用途などによって変わり、当業者が決めることができる。一例として、その量はポリマー基体を基準に0.1〜20質量％、好ましくは0.1〜10質量％である。式（Ｉ）の他の化合物又は本願明細書記載の式（Ｉ）の化合物以外の別の難燃剤との相乗混合物を使用すると、当然のことながら、有効な難燃性効果を得るのに必要とされる式（Ｉ）の化合物と従来の難燃剤の量は少なくなる。この有効量という用語には、このような相乗混合物による、より少ない量も包含される。
【００２０】
本願明細書で使用される「C1-30-アルキル」という用語は、それ自体又は他の基の一部として使用されるが、好適には１〜30個、好ましくは１〜７個の炭素原子をアルキル部位に有する直鎖又は分岐の脂肪族炭化水素基であり、C1-7-アルキルとしては、メチル、エチル、n-プロピル、イソプロピル、n-ブチル、sec-ブチル、イソブチル、t-ブチル及び分岐及び直鎖のペンチル、へキシル及びヘプチルが挙げられる。
本願明細書で使用される「C1-10-アルキレニル」という用語は、好適には１〜10個の炭素原子を有する直鎖又は分岐の炭化水素から誘導される二価の基である。アルキレニル基の代表例としては、-CH2-、-CH(CH3)-、-C(CH3)2-、-CH2CH2-、-CH2CH2CH2-、-CH2CH2CH2CH2-及び-CH2CH(CH3)CH2-が挙げられるが、これらに限定されるものではない。
本願明細書で使用される「C2-30-アルケニル」という用語は、いずれかの２個の炭素原子間に少なくとも１つのオレフィン二重結合を有し、好適には１〜30個、好ましくは１〜７個の炭素原子をアルケニル部位に有する直鎖又は分岐の不飽和炭化水素基であり、エテニル、1-プロペニル、2-プロペニル、3-プロペニル、ブテニル、ペンテニル、及びヘキセニルが挙げられる。
本願明細書で使用される「C2-30-アルキニル」という用語は、いずれかの２個の炭素原子間に少なくとも１つのオレフィン三重結合を有し、好適には１〜30個、好ましくは１〜７個の炭素原子をアルケニル部位に有する直鎖又は分岐の不飽和炭化水素基であり、エチニル、プロピニル、ブチニル、ペンチニル及びヘキシニルが挙げられる。
【００２１】
本願明細書で使用される「C3-7-シクロアルキル」という用語は、炭素原子を３〜７個有するシクロアルキル基をさし、シクロプロピル、シクロブチル、シクロペンチル、シクロヘキシル及びシクロヘプチルが挙げられる。
本願明細書で使用される「飽和又は部分不飽和の単環式又は二環式複素環」という用語は、１個以上のヘテロ原子、好ましくは１〜４個のヘテロ原子を環上原子として含む脂肪族又は部分不飽和の環をさし、前記ヘテロ原子は、少なくとも、同じ文脈で示されたヘテロ原子だけでなく、任意であるが１個以上の更なるヘテロ原子とを包含する。特に指示がない場合は、各ヘテロ原子はそれぞれ独立して、N、S、O、P、Si及びSeから選択され、好ましくは、N、O及びSから選択される。飽和単環式複素環の例としては、ピロリジニル、テトラヒドロフラニル、イミダゾリジニル、ピラゾリジニル、ピペリジニル、テトラヒドロピラニル、テトラヒドロチオピラニル、ピペラジニル、モルホリニル、チオモルホリニル、ジオキサニル及びジチアニルが挙げられるが、これに限定されるものではない。
本願明細書で使用される「アリール」という用語は、単環式及び多環式芳香族炭化水素化合物をさす。アリールの例としては、フェニル及びナフタレニルが挙げられるが、これらに限定されるものではない。アリールは、本願明細書で定義の置換基１つ以上で置換されてもよい。
【００２２】
本願明細書で使用される「ヘテロアリール」という用語は、１個以上のヘテロ原子、好ましくは１〜４個のヘテロ原子を環上原子として含む単環式及び多環式芳香環を指し、前記ヘテロ原子は、同じ文脈で示されたヘテロ原子だけでなく、任意であるが１個以上の更なるヘテロ原子とを包含する。特に指示がない場合は、各ヘテロ原子はそれぞれ独立して、N、O、S、P、Si及びSeから選択され、好ましくは、N、O及びSから選択される。ヘテロアリール基は、ある程度の芳香族性を有すればよい。ヘテロアリールは本願明細書で定義の置換基１つ以上で置換されてもよい。単環式ヘテロアリールの例としては、ピロリル、フリル、チエニル、ホスホリル、シロリル、トリアゾリル、フラザニル、オキサジアゾリル、チアジアゾリル、ジチアゾリル、テトラゾリル、イミダゾリル、ピリジニル、ピラニル、チオピラニル、サリニル、ホスフィニン、ピラジニル、ピリミジニル、ピリダジニル、オキサジン、チアジン、ジオジン、ジチイン、トリアジニル及びテトラジニルが挙げられるが、これらに限定されるものではない。二環式ヘテロアリールの例としては、インドリル、キノリニル、ベンゾアゼピニル、ベンゾチアゾリル、及び、単環式ヘテロアリールとベンゼン環又は他の単環式ヘテロアリールとの融合による他の二環式アリールが挙げられる。三環式ヘテロアリールの例としては、カルバゾリル、アクリジニル、前記で定義した二環式ヘテロアリールとベンゼン環又は別の単環式ヘテロアリールとの融合による他の三環式アリールが挙げられる。
【００２３】
組成又は式（Ｉ）において、変更が２つ目以降に見られる場合、定義は、そのたびごとに他の定義から独立している。更に、置換基及び／又は変更の組合せは、その組合せにより安定した化合物になる場合は差し支えない。
本願明細書で使用のごとく、ポリマーの主鎖（バックボーン）の一部であるモノマーは、少なくともその２端がポリマー鎖に連結する繰り返し単位である。当該部位は、モノマーの主鎖において唯一の部位であるのが好ましい。或は、モノマーの主鎖にある複数の部位のうちの１つである場合もある。本願明細書で使用の「側鎖」という用語は、一方の端のみがポリマー主鎖に結合する部位を指す。当該部位はポリマー主鎖に直接結合していてもよいし、当該部位とポリマー主鎖との間に更なる部位、例えば結合基L’が存在していてもよいと解される。その結合が、R1、R2及びR3基のいずれにあってもよい。好ましくは、結合基L’は、結合、-O-、-NH-、-(C=O)-、-O-(C=O)-、-(C=O)-O-、-N(C=O)、-(C=O)-N-、-O-(C=O)-NH-、-NH-(C=O)-O-、-O-(C=O)-C1-10-アルキレニル-O-、-O-C1-10-アルキレニル-(C=O)-O-、-O(C=O)-O)-、-Si-、１個以上のR10で置換されていてもよい単環式又は二環式アリール又はヘテロアリールからなる群から選択され、R10は前記で定義した通りである。
【００２４】
本願明細書で使用される「任意で置換されてもよい」という用語は、言及している基が無置換であるか、又は、１個以上、好ましくは１、２、３又は４個の置換基が独立して可能な原子のいずれかに結合して安定した化合物を生成していることを意味する。一般に「置換」とは、特に指定のないかぎり、本願明細書で定義したような置換基を指し、そこに含まれる水素原子との１個以上の結合が水素原子以外の原子との結合にかわる。
「任意の」又は「任意で」とは、そのあとに記載されている事象又は状況が起こるかもしれないということ、また、その事象又は状況が起こる場合と起こらない場合とを包むことを意味する。「〜を含む」は、その後に記載されている一群が他の要素を含むかもしれないことを意味する。
本発明による式（Ｉ）の化合物、及び、１個以上の繰り返し単位を有し、前記繰り返し単位の少なくとも１個が式（II）で表されるスルフェンアミド部位を含むポリマーには特定のＳ−Ｎ核があり、この難燃効果は従来技術に開示がない。いくつかの特定の2-ベンゾチアゾールスルフェンアミド誘導体を除く式（Ｉ）で表される化合物と、１個以上の繰り返し単位を有し、前記繰り返し単位の少なくとも１個が式（II）で表されるスルフェンアミド部位を含むポリマーは、難燃性相乗作用を有するものとしては従来技術に開示されていない。
【００２５】
式（Ｉ）で表される好適な化合物、又は１個以上の繰り返し単位を有し、前記繰り返し単位の少なくとも１個が式（II）で表されるスルフェンアミド部位を含む好適なポリマーは、それぞれpの値が０である。
式（Ｉ）で表される特に好適な化合物、又は１個以上の繰り返し単位を有し、前記繰り返し単位の少なくとも１個が式（II）で表されるスルフェンアミド部位を含む特に好適なポリマーは、L1、L2及びL3がそれぞれ結合である。
式（Ｉ）で表される更に好適な化合物、又は１個以上の繰り返し単位を有し、前記繰り返し単位の少なくとも１個が式（II）で表されるスルフェンアミド部位を含む更に好適なポリマーは、それぞれｐの値が０で、かつ、L1、L2及びL3がそれぞれ結合である。
【００２６】
本発明の例の一つでは、式（Ｉ）で表される化合物、又は１個以上の繰り返し単位を有し、前記繰り返し単位の少なくとも１個が式（II）で表されるスルフェンアミド部位を含むポリマーであって、式中、
L1、L2及びL3がそれぞれ結合であり、
R1及びR2がそれぞれ独立して、SR3、C1-30-アルキル、１個以上のR10で置換されていてもよいC3-7-シクロアルキル、それぞれ独立してN、S及びOから選択される１〜４個のヘテロ原子を有し、１個以上のR10で置換されていてもよい単環式飽和複素環、及び、それぞれ独立してN、S及びOから選択される１〜４個のヘテロ原子を有し、１個以上のR10で置換されていてもよい単環式又は二環式アリール又はヘテロアリールからなる群から選択されるか、或は、
L1、L2、R1及びR2は、結合している窒素原子と一緒になって、それぞれ独立してN、S及びOから選択される１〜４個のヘテロ原子を更に有していてもよく、また１個以上のR10で置換されていてもよい単環式飽和複素環、それぞれ独立してN、S及びOから選択される１〜４個のヘテロ原子を更に有していてもよく、また１個以上のR10で置換されていてもよい単環式、二環式又は三環式ヘテロアリール、N=CR1’R2’及びN=S=Sから選択されるNR1R2基を形成し、
R3は、C1-30-アルキル、１個以上のR30で置換されていてもよいC3-7-シクロアルキル、NR1R2、それぞれ独立してN、S及びOから選択される１〜４個のヘテロ原子を有し、１個以上のR30で置換されていてもよい単環式飽和複素環、それぞれ独立してN、S及びOから選択される１〜４個のヘテロ原子を有し、１個以上のR30で置換されていてもよい単環式、二環式又は三環式アリール又はヘテロアリールからなる群から選択されるか、或は、
【００２７】
L1、L3、R1及びR2は、結合している窒素原子及び硫黄原子と一緒になって、それぞれ独立してN、S及びOから選択される１〜３個のヘテロ原子を更に有していてもよく、また１個以上のR40で置換されていてもよい単環式、二環式又は三環式ヘテロアリール、及び、それぞれ独立してN、S及びOから選択される１〜３個のヘテロ原子を更に有していてもよく、また１個以上のR40で置換されていてもよい単環式又は二環式の飽和複素環系から選択される基を形成し、R2は前記定義したとおりであるか、或は、
L1、L2、L3、R1、R2及びR3は、結合している硫黄原子及び窒素原子と一緒になって、それぞれ独立してN、S及びOから選択される１〜４個のヘテロ原子を更に有していてもよく、また、１個以上のR50で置換されていてもよい二環式又は三環式ヘテロアリールを形成し、
R1’及びR2’はそれぞれ独立して、前記で定義したR1又はR2であるか、或は、R1’及びR2’は結合している炭素原子（C）と一緒になって、１個以上のR10で置換されていてもよいC3-7-シクロアルキル、１個以上のR10で置換されていてもよい飽和又は部分不飽和の単環式又は二環式複素環、１個以上のR10で置換されていてもよい単環式又は二環式アリール又はヘテロアリールからなる群から選択されるCR1’R2’基を形成し、
R10はそれぞれ独立して、NO2、CN、SO3H、COOH、COOR20、CHO、COR20、OCOR20、=O、R20、NHCOR20、NH2、NHR20、N(R20)2、OH、OR20、SR3、-N=N-(R1”R2”N)-SR3及び=N-N=(R1”R2”N)-SR3からなる群から選択され、前記R1”R2”Nは１個以上のR10’で置換されていてもよい単環式飽和ヘテロ環を形成し、R10がSR3、-N=N-(R1”R2”N)-SR3又は=N-N=(R1”R2”N)-SR3の場合は、前記R3はNR1R2又はSNR1R2で置換されることはなく、
【００２８】
R10’はそれぞれ独立して、NO2、CN、SO3H、COOH、COOR20、CHO、COR20、OCOR20、=O、R20、NHCOR20、NH2、NHR20、N(R20)2、OH及びOR20からなる群から選択され、
R20はそれぞれ独立して、C1-30-アルキル、C2-30-アルケニル、C2-30-アルキニル、アリール、C1-10-アルキレニル-アリール、ヘテロアリール及びC1-10-アルキレニル-ヘテロアリールからなる群から選択され、前記アリール又はヘテロアリールが、任意で１個以上のC1-4-アルキル、NO2、CN、NH2、NMe2、OH及び／又はOMeで置換されていてもよく、
R30はそれぞれ独立して、NO2、CN、SO3H、COOH、COOR20、CHO、COR20、OCOR20、=O、R20、OH、OR20、NHCOR20、NR1R2及びSNR1R2からなる群から選択され、R30がNR1R2又はSNR1R2の場合は、前記R1及びR2は、SR3、-N=N-(R1”R2”N)-SR3又は=N-N=(R1”R2”N)-SR3で置換されることはなく、
R40はそれぞれ独立して、NO2、CN、SO3H、COOH、COOR20、CHO、COR20、OCOR20、=O、R20、OH、OR20、NHCOR20、NR1R2、SR3、及び１個以上のR10’で置換されていてもよい飽和又は部分不飽和の単環式複素環からなる群から選択され、R40がNR1R2又はSR3の場合は、前記R3がNR1R2又はSNR1R2で置換されることはなく、かつ、前記R1及びR2がSR3、-N=N-(R1”R2”N)-SR3又は=N-N=(R1”R2”N)-SR3で置換されることはなく、
【００２９】
R50はそれぞれ独立して、NO2、CN、SO3H、COOH、COOR20、CHO、COR20、OCOR20、=O、R20、OH、OR20、NHCOR20、NR1R2、SR3及び１個以上のR10’で置換されていてもよい飽和又は部分不飽和の単環式複素環からなる群から選択され、R50がNR1R2又はSR3の場合は、前記R3がNR1R2又はSNR1R2で置換されることはなく、かつ、R1及びR2がSR3、-N=N-(R1”R2”N)-SR3又は=N-N=(R1”R2”N)-SR3で置換されることはない。
式（Ｉ）の化合物、又は、１個以上の繰り返し単位を有し、前記繰り返し単位の少なくとも１個が式（II）で表されるスルフェンアミド部位を含むポリマーで、NR1R2が環を形成しているものは、特に優れた難燃剤である。とりわけ、ヘテロアリール基は式（Ｉ）の化合物の熱安定性を向上させる。本発明の例の一つとして、本発明は、式（Ｉ）中、R1及びR2が、結合している窒素原子と一緒になって１個以上のR20で置換されていてもよい単環式、二環式又は三環式ヘテロアリールを形成する化合物に関する。前記芳香環がカルバゾリルであることが有利であり、１個以上のR20で置換されていてもよい。この例では、R3は前記定義の通りであり、好ましくは単環式又は二環式芳香環で、前記定義の１個以上のR30で置換されていてもよく、R3は、より好ましくは、１、２又は３個のR20で任意で置換されていてもよいフェニル基で、最も好ましくは、R3は、フェニル、メトキシフェニル、ニトロフェニル、メチルフェニル及びトリメチルフェニルからなる群から選択される。
本発明の式（Ｉ）の化合物で、NR1R2が不飽和又は芳香環系を形成するの特定の例は、式（Ｉａ）の化合物で、
【００３０】
【化３】
2020073644.tif 000004
【００３１】
式中、mはそれぞれ独立して０、１、２、３又は４、好ましくは０で、R10とR3はそれぞれ前記定義した通りで、Zは結合、O、S、NH、NR20、NSR3、CH2、CHR20、C(R20)2又はC=Oで、好ましくは結合、CH2、CHR20、C(R20)2又はC=Oで、より好ましくは、Zは結合又はNSR3である。
Zは結合が最も好ましく、式（Ｉａ）の化合物は式（Ｉaa）の化合物となる。
【００３２】
【化４】
2020073644.tif 000005
【００３３】
式中、mはそれぞれ独立して０、１、２、３又は４、好ましくは０で、R10とR3はそれぞれ独立して前記定義した通りである。R3はフェニル又はカルバゾリルが好ましく、フェニル又はカルバゾリルは、１個、２個又は３個の前記で定義したR30で任意に置換されていてもよく、好ましくは、R30はそれぞれ独立して、R20、NHCOR20、OH、OR20、N(R20)2及びNR1R2からなる群から選択され、R20は前記定義の通りで、好ましくはメチルであり、R1及びR2はそれぞれ前記定義の通りであり、より好ましくはR30はそれぞれ独立してメチル又は メトキシである。
或は、ZがN-SR3で、式（Ｉａ）の化合物は式（Ｉab）の化合物となる。
【００３４】
【化５】
2020073644.tif 000006
【００３５】
式中、mはそれぞれ独立して０、１、２、３又は４、好ましくは０で、R10とR3はそれぞれ独立して前記定義した通りである。好ましくは、R3はアリールで、より好ましくは、R3はメトキシフェニル、ニトロフェニル、メチルフェニル及びトリメチルフェニルからなる群から選択される。
NR1R2が不飽和又は芳香環を形成する更に好適な例では、化合物は式（Ｉac）で表される。
【００３６】
【化６】
2020073644.tif 000007
【００３７】
式中、mは０、１、２、３又は４、好ましくは０で、Tは、C=O、C=S、C=N-SR3、N-SR3、N、S、O及びPからなる群から選択され、R3とR10はそれぞれ独立して前記定義した通りである。好ましくは、R3はアリールで、より好ましくは、R3はメトキシフェニル、ニトロフェニル、メチルフェニル及びトリメチルフェニルからなる群から選択される。好ましくはTがC=Oである。
本発明の有利な別の例では、R1とR2の少なくとも１つは、独立して１個以上のR10で置換されていてもよい単環式もしくは二環式又は不飽和炭素環もしくは複素環から選択される。好ましくは、R1とR2の少なくとも１つが、フェニル、ナフタレニルからなる群から選択される。アリール及びヘテロアリール基によって、式（Ｉ）の難燃剤化合物、又は、１個以上の繰り返し単位を有し、前記繰り返し単位の少なくとも１個が式（II）で表されるスルフェンアミド部位を含むポリマーの熱安定性が向上する。
本発明の更なる例では、式（Ｉ）の化合物が式（Ｉｂ）の化合物となる。
【００３８】
【化７】
2020073644.tif 000008
【００３９】
式中、nは０〜８、好ましくは０〜４で、Yは、結合、CH2、CHR10、C(R10)2、N-SR3、C=O、C=N-SR3及びC=N-N(R1”R2”N)-SR3からなる群から選択され、R1”R2”Nは前記定義のごとく単環式の飽和複素環を形成し、R10とR3はそれぞれ前記定義した通りである。この例では、好ましくはnが4で、R10はそれぞれメチルであるか、nが2でR10はそれぞれ=Oである。この例で更に好ましいのは、R3がそれぞれ独立して、C1-7-アルキル又は単環式もしくは二環式アリールで、１個以上の前記定義のR30で任意に置換されていてもよく、より好ましくはフェニル、メチルフェニル、トリメチルフェニル、ニトロフェニル、メトキシフェニル、ピリジニル又はブチルである。
本発明の好適な例の１つでは、式（Ｉ）の化合物は式（Ｉba）の化合物となる。
【００４０】
【化８】
2020073644.tif 000009
【００４１】
式中、nは０〜８、好ましくは２で、R3は前記定義した通りであるが、好ましくは、１個以上のR30で置換されていてもよいフェニルで、R10はそれぞれ前記定義の通りであるが、好ましくはアルキル、より好ましくはメチルである。
前記の好ましい例では、式（Ｉ）の化合物は、式（Ｉbb）の化合物となる。
【００４２】
【化９】
2020073644.tif 000010
【００４３】
式中、YはC=O、N-SR3、O又はSで、R3はそれぞれ独立して、前記定義の通りである。
前記の特定の例では、式（Ｉ）の化合物は、式（Ｉbc）の化合物となる。
【００４４】
【化１０】
2020073644.tif 000011
【００４５】
式中、R3は前記定義の通りである。この例では、好ましくはR3が単環式又は二環式アリールで、１個以上の前記定義のR30で置換されていてもよい。より好ましくは、R3はフェニル又はピリジニルで、フェニル又はピリジニルは、１個、２個又は３個の前記定義のR30で置換されていてもよい。更に好ましくは、R30がそれぞれメチル、メトキシ及びNO2からなる群から選択される。
前記更なる特定の例では、式（Ｉ）の化合物は式（Ｉbd）の化合物となる。
【００４６】
【化１１】
2020073644.tif 000012
【００４７】
式中、R3はそれぞれ前記定義の通りで、Lは結合又はC1-10-アルキレニル-(C=O)-である。
この例では、好ましくはR3が単環式又は二環式アリールで、１個以上の前記定義のR30で置換されていてもよい。より好ましくは、R3はフェニル又はピリジニルで、フェニル又はピリジニルは、１個、２個又は３個の前記定義のR30で置換されていてもよい。更に好ましくは、R30はそれぞれメチル、メトキシ及びNO2からなる群から選択される。最も好ましくは、R3はフェニルである。
式（Ｉ）の化合物、及び、１個以上の繰り返し単位を有し、前記繰り返し単位の少なくとも１個が式（II）で表されるスルフェンアミド部位を含むポリマーで、R1、R2及び／又はR3がアリール及び／又はヘテロアリールであるものは、とりわけ良好な難燃剤のもう一つの例である。芳香族基により、前記化合物及びポリマーの熱安定性は向上する。
本発明の有利な例において、本発明は、式（Ｉ）中、R3が単環式、二環式又は三環式アリール又はヘテロアリールであって、１個以上のR30で置換されていてもよい化合物、又は１個以上の繰り返し単位を有し、前記繰り返し単位の少なくとも１個が式（II）で表されるスルフェンアミド部位を含むポリマーに関する。この例では、好ましくはR3はフェニル、ナフチル、ピリジル、インドリル及びカルバゾリルからなる群から選択され、それぞれ１個、２個又は３個の前記定義のR30で置換されていてもよい。
本発明の更に別な例では、式（Ｉ）の化合物は式（Ｉｃ）の化合物となる。
【００４８】
【化１２】
2020073644.tif 000013
【００４９】
式中、R1及びR2はそれぞれ独立して前記定義の通りである。この例において、好ましくはR1及びR2はそれぞれ独立して、分岐C3-30-アルキル、C3-7-シクロアルキル、１個以上のR10で置換されていてもよい単環式又は二環式の飽和複素環、１個以上のR10で置換されていてもよい単環式又は二環式アリール又はヘテロアリールから選択されるか、或は、R1及びR2は結合している窒素原子と一緒になって、N、S及びOから選択される１〜４個のヘテロ原子を更に有していてもよく、また１個以上のR10で置換されていてもよい単環式又は二環式飽和複素環、又は、N、S及びOから選択される１〜４個のヘテロ原子を更に有していてもよく、また１個以上のR10で置換されていてもよい単環式、二環式又は三環式ヘテロアリールを形成し、R10はそれぞれ独立して、前記定義の通りである。より好ましくは、R1及びR2は結合している窒素原子と一緒になって、モルホリニル、フタリミジル及びカルバゾリルから選択される基を形成する。
【００５０】
本発明の別の例では、L1及びL2はともに結合であり、R1及びR2は結合している窒素原子と一緒になって、N又はOから選択される１個のヘテロ原子を有していてもよく、５個又は６個の環上原子からなり、１個以上の前記定義のR10で任意に置換されていてもよく、より好ましくは、R10がそれぞれ独立してメチル及び=Oから選択される、単環式飽和複素環、又は、６〜14個の環上原子からなり、１個以上のR10で任意に置換されていてもよく、より好ましくは、R10がそれぞれ=Oである単環式、二環式又は三環式ヘテロアリールを形成する。
前記の特定な例では、式（Ｉ）の化合物は式（Ｉｄ）の化合物となる。
【００５１】
【化１３】
2020073644.tif 000014
【００５２】
式中、nは０〜８で、R10”はH又はR10で、R10及びR3はそれぞれ独立して前記定義の通りである。この例において、好ましくは、R3は単環式又は二環式アリールで、１個以上の前記定義のR30で置換されていてもよい。より好ましくは、R3はフェニル又はピリジニルで、フェニル又はピリジニルは１個、２個又は３個の前記定義のR30で置換されていてもよい。更に好ましくは、R30がそれぞれメチル、メトキシ及びNO2からなる群から選択される。この例では、好ましくはR10”は、H、メチル、分岐C3-7-アルキル、C1-6-アルコキシ、フェニル、OSiH3又はOSi(Me)3である。
本発明の更に好適なもう一つの例では、式（Ｉ）の化合物は、式（Ｉｅ）の化合物となる。
【００５３】
【化１４】
2020073644.tif 000015
【００５４】
式中、mは０〜４、AはS、O又はNH、R1、R2及びR30はそれぞれ独立して前記定義の通りである。好ましくは、R1及びR2はそれぞれ独立して、分岐のC3-7-アルキル又はC3-7-シクロアルキルであるか、或は、R1とR2の一方がSR3であって、その場合のR3は前記定義の通りであるが、より好ましくは単環式又は二環式アリール又はヘテロアリールで、R1とR2の他の一方は分岐のC3-7-アルキル又はC3-7-シクロアルキルである。
本発明の更に好適な例では、式（Ｉｅ）の化合物は式（Ｉea）の化合物となる。
【００５５】
【化１５】
2020073644.tif 000016
【００５６】
式中、mは０〜４、R1、R2及びR30はそれぞれ独立して前記定義の通りである。好ましくはR1及びR2はそれぞれ独立して分岐のC3-7-アルキル又はC3-7-シクロアルキルであるか、或は、R1とR2の一方がSR3であって、その場合のR3は前記定義の通りであるが、より好ましくは二環式アリール又はヘテロアリールで、R1とR2の他の一方は分岐のC3-7-アルキル又はC3-7-シクロアルキルである。
本発明の更に好適なもう一つの例では、式（Ｉ）の化合物は、式（Ｉｆ）の化合物となる。
【００５７】
【化１６】
2020073644.tif 000017
【００５８】
式中、mは０〜４、AはS、O又はNH、R1、R2及びR30はそれぞれ独立して前記定義の通りである。好ましくはR1及びR2はそれぞれ独立して分岐のC3-7-アルキル又はC3-7-シクロアルキルであるか、或は、R1とR2の一方がSR3であって、その場合のR3は前記定義の通りであるが、より好ましくは単環式又は二環式アリール又はヘテロアリールで、R1とR2の他の一方は分岐のC3-7-アルキル又はC3-7-シクロアルキルである。
本発明の更に好適な例では、式（Ｉｆ）の化合物は式（Ｉfa）の化合物となる。
【００５９】
【化１７】
2020073644.tif 000018
【００６０】
式中、mは０〜４、R1、R2及びR30はそれぞれ独立して前記定義の通りである。好ましくはR1及びR2はそれぞれ独立して分岐のC3-7-アルキル又はC3-7-シクロアルキルであるか、或は、R1とR2の一方がSR3であって、その場合のR3は前記定義の通りであるが、より好ましくは二環式アリール又はヘテロアリールで、R1とR2の他の一方は分岐のC3-7-アルキル又はC3-7-シクロアルキルである。
本発明の更に好適なもう一つの例では、式（Ｉ）の化合物は、式（Ｉｇ）の化合物となる。
【００６１】
【化１８】
2020073644.tif 000019
【００６２】
式中、R1及びR2はそれぞれ独立して前記定義の通りであるが、好ましくはR1及びR2はそれぞれ、結合している窒素と一緒になって、N及びOから選択される１個のヘテロ原子を更に任意で有していてもよい、５〜６個の環上原子からなる単環式の脂肪族環を形成するが、より好ましくは前記環がモルホリニルである。
本発明の更に好適なもう一つの例では、式（Ｉ）の化合物は、式（Ｉｈ）の化合物となる。
【００６３】
【化１９】
2020073644.tif 000020
【００６４】
式中、R10及びR3はそれぞれ独立して前記定義の通りであり、nは０〜４、好ましくは０又は１である。この例では、好ましくはR3がそれぞれ独立してC1-7-アルキル又は単環式もしくは二環式アリールで、１個以上のR30で任意に置換されていてもよく、より好ましくは、フェニル、メチルフェニル、トリメチルフェニル、ニトロフェニル、メトキシフェニル、ピリジニル又はブチルである。
本発明の好適な例では、式（Ｉ）の化合物は式（Ｉｉ）の化合物となる。
【００６５】
【化２０】
2020073644.tif 000021
【００６６】
式中、R1、R2、R3及びL3はそれぞれ独立して前記定義の通りで、X’はN、O又は結合である。好ましくは、L3は結合である。更に好ましくは、R1及びR2はそれぞれ独立して、C1-30-アルキル、及び、１個以上のR10で置換されていてもよい脂肪族又は芳香族環から選択される。
本発明の有利な例において、１個以上の繰り返し単位を有し、前記繰り返し単位の少なくとも１個が式（II）で表されるスルフェンアミド部位を含むポリマーは、式（IIIa）又は（IIIb）で表されるポリマーである。
【００６７】
【化２１】
2020073644.tif 000022
【００６８】
式中、R1、R2、R3、L1、L2及びL’は本願明細書で定義した通りであり、P*はポリマー主鎖の繰り返し単位を示す。この例において、好ましくは、P*は27〜31頁（原稿に対応）のカテゴリー１〜21で定義したポリマーにおけるポリマー主鎖の繰り返し単位である。この例では、とりわけ式（IIIb）のポリマーにおいては、L1、L2、R1及びR2は、結合している窒素原子と一緒になって、１個以上のR10で置換されていてもよい飽和又は部分不飽和の単環式又は二環式複素環、及び、１個以上のR10で置換されていてもよい単環式又は二環式ヘテロアリールからなる群から選択されるNR1R2基を形成する。
本発明の特定の例の一つでは、１個以上の繰り返し単位を有し、前記繰り返し単位の少なくとも１個が式（II）で表されるスルフェンアミド部位を含むポリマーは、式（IIIｃ）で表されるポリマーである。
【００６９】
【化２２】
2020073644.tif 000023
【００７０】
式中、R3及びR10は本願明細書で定義した通りで、nは０〜８、好ましくは０〜４、R4はC1-30-アルキレニルであり、yはポリマーの繰り返し単位の数を示し、好ましくは３〜3000である。この例では、R3は好ましくは単環式又は二環式アリール又はヘテロアリール、より好ましくはフェニルであり、１個以上の本願明細書で記載のR30で置換されていてもよい。更に好ましくは、R4は、-CH2CH[(CH2)17-21CH3]-である。
上記の例のいずれにおいても、NR1R2は、下記からなる群から選択されることが好ましい。
【００７１】
【化２３】
2020073644.tif 000024
【００７２】
本発明の好適な例では、式（Ｉ）の化合物は下記からなる群から選択される。
2,2,6,6-テトラメチル-1-(フェニルチオ)ピペリジン-4-オン (1);
1-((4-メトキシフェニル)チオ)-2,2,6,6-テトラメチルピペリジン-4-オン (2);
2,2,6,6-テトラメチル-1-((4-ニトロフェニル)チオ)ピペリジン-4-オン (3);
1-(2-ニトロフェニルチオ)-2,2,6,6-テトラメチルピペリジン-4-オン (4);
2,2,6,6-テトラメチル-1-(4-メチルフェニルチオ)ピペリジン-4-オン (5);
1-(2,4,6-トリメチルフェニルチオ)-2,2,6,6-テトラメチルピペリジン-4-オン (6);
1-(2-ピリジルチオ)-2,2,6,6-テトラメチルピペリジン-4-オン (7);
1,2-ビス(2,2,6,6-テトラメチル-1-(フェニルチオ)ピペリジン-4-イリデン)ヒドラジン (8);
2,2,6,6-テトラメチル-1-(フェニルチオ)-4-ピペリジルメタクリレート (9);
1-[(1-ジスルフェニリデンアミノ)スルフェニル-2’2’6’6-テトラメチルピペリジン-4-オン (10);
【００７３】
トランス-2,5-ジメチル-1,4-ビス(フェニルチオ)ピペラジン (11);
1-ブチルスルファニル-2’2’6’6-テトラメチルピペリジン (12);
4'-チオビス-モルホリン (13);
1,1'-チオビス-(2,6-ジメチル)ピペリジン (14);
1,1'-チオビス-(2,2,6,6-テトラメチル)ピペリジン (15);
N-1,5,9-((4-メトキシフェニル)チオ))-ビス-(2,2,6,6-テトラメチル-4-ピペリジル)-アミン (16);
1,1’-チオビスフタルイミド (17);
1,1’-チオビス-カルバゾール (18);
2-[(4-メトキシフェニル)チオ]- 1H-イソインドール-1,3(2H)-ジオン (19);
9-(フェニルチオ)-9H-カルバゾール (20),
9-[(4-メトキシフェニル)チオ]-9H-カルバゾール (21);
【００７４】
N-2-ナフタレニル-N-フェニル-4-メチルベンゼンスルフェンアミド (22);
N-ビス[4-(1-メチル-1-フェニルエチル)フェニル]-4-メチルベンゼンスルフェンアミド (23);
N-シクロヘキシル-S-フェニル-N-(フェニルチオ)チオヒドロキシルアミン (24);
2,4,6-トリス(4-モルホリニルチオ)- [1,3,5]-トリアジン (25);
S-(ベンゾ[d]チアゾール-2-イル)-N,N-ジイソプロピルチオヒドロキシルアミン (26);
S-(ベンゾ[d]チアゾール-2-イル)-N,N-ジシクロヘキシルチオヒドロキシルアミン (27);S-(ベンゾ[d]チアゾール-2-イル)-N-(ベンゾ[d]チアゾール-2-イルチオ)-N-(t-ブチル)チオヒドロキシルアミン (28);
ベンゾ[c][1,2,5]チアジアゾール (29);
3-(ピペラジン-1-イル)ベンゾ[d]イソチアゾール (30);
5-ニトロベンゾ[c]イソチアゾール-3-アミン (31); 
3-フェニル-1,2,4-チアジアゾール-5-アミン (32);
ビス(2,2,6,6-テトラメチル-1-(フェニルチオ)ピペリジン-4-イル)デカンジオエート (33);
ビス(2,2,6,6-テトラメチル-1-(フェニルチオ)ピペリジン-4-イル)カーボネート (34); 及び
1,3-ビス(フェニルチオ)-1H-ベンゾ[d]イミダゾール-2(3H)-オン (35)。
【００７５】
本発明の好適な例においては、１個以上の繰り返し単位を有し、前記繰り返し単位の少なくとも１個が式（II）で表されるスルフェンアミド部位を含むポリマーが、ポリ[3-メチル-4-(2-メチルドコシル)-1-(2,2,6,6-テトラメチル-1-(フェニルチオ)ピペリジン-4-イル)ピロリジン-2,5-ジオン] (36)である。
式（Ｉ）の化合物、及び／又は、１個以上の繰り返し単位を有し、前記繰り返し単位の少なくとも１個が式（II）で表されるスルフェンアミド部位を含むポリマーは、その火炎特性を修正する必要があるいずれの材料にも添加することができる。代表的な材料は高分子材料で、ポリマー又はポリマーと添加剤とを含むプラスチック材料のどちらかを意味する。式（Ｉ）の化合物は、単独で使用してもよいし、式（I）で表される化合物の１種以上と一緒に使用してもよい。１個以上の繰り返し単位を有し、前記繰り返し単位の少なくとも１個が式（II）で表されるスルフェンアミド部位を含むポリマーは単独で使用してもよいし、或は、１個以上の繰り返し単位を有し、前記繰り返し単位の少なくとも１個が式（II）で表されるスルフェンアミド部位を含む他のポリマー１種以上と一緒に使用してもよい。式（I）の化合物（１種又は１種以上）、及び／又は、１個以上の繰り返し単位を有し、前記繰り返し単位の少なくとも１個が式（II）で表されるスルフェンアミド部位を含むポリマー（１種又は１種以上）は、更に、他の公知難燃剤化合物（１種又は１種以上）と一緒に使用してもよい。公知の他の難燃剤化合物は非ハロゲン化難燃剤であることが好ましい。式（Ｉ）の化合物は、第１の高分子物質に添加して、それを更に別の高分子物質への添加剤として使用することができる。或は、最終製品の火炎特性を向上させる目的で、例えば塗料材料に添加してもよい。また、本難燃剤化合物は、最終製品の製造に使用される高分子物質に直接添加してもよい。いずれの段階で添加してもよく、例えば、ポリマーの重合過程中又は配合もしくは混合中に添加すればよい。
【００７６】
難燃剤以外の従来の添加剤も高分子物質に添加すればよい。従来の添加剤としては、UV吸収剤、光安定剤、酸化防止剤、着色剤等が挙げられる。
本発明による式（I）の化合物、及び、１個以上の繰り返し単位を有し、前記繰り返し単位の少なくとも１個が式（II）で表されるスルフェンアミド部位を含むポリマーは、ポリマー基体、即ち、ポリマー又はポリマー含有材料（例えば合成ポリマー、そのなかでも熱可塑性樹脂）に難燃性を付与するのに極めて適している。そのため、本発明の更なる実施形態は、（ａ）本願明細書で定義した式（Ｉ）の化合物と、（ｂ）ポリマー基体とを有する組成物に関する。
好適なポリマー基体（ｂ）は、天然ポリマー及び／又は合成ポリマーからなる。即ち、 １）ポリマー：モノオレフィン及びジオレフィンで、例えば、ポリプロピレン、ポリイソブチレン、ポリブテン-1、ポリ-4-メチルペンテン-1、ポリビニルシクロヘキサン、ポリイソプレン又はポリブタジエン；シクロオレフィンの重合体で、例えば、シクロペンテン又はノルボルネンの重合体；及び、ポリエチレン（架橋していてもよい）で、例えば、高密度ポリエチレン（HDPE）、高分子量の高密度ポリエチレン（HDPE-HMW）、超高分子量の高密度ポリエチレン（HDPE-UHMW）、中密度ポリエチレン（MDPE）、低密度ポリエチレン（LDPE）及び直鎖の低密度ポリエチレン（LLDPE）、（VLDPE）及び（ULDPE）。
【００７７】
２）１）で記載したポリマーの混合物。例えば、ポリプロピレンとポリイソブチレンとの混合物、ポリプロピレンとポリエチレンとの混合物（例えば、PP/HDPE、PP/LDPE）及び異なるタイプのポリエチレン混合物（例えば、LDPE/HDPE）。
３）モノオレフィン及びジオレフィン同士の共重合体、又は、モノオレフィン及びジオレフィンと他のビニルモノマーとの共重合体。例えば、エチレン/プロピレン共重合体、直鎖の低密度ポリエチレン（LLDPE）及び低密度ポリエチレン（LDPE）との混合物、プロピレン/ブテン-１共重合体、プロピレン/イソブチレン共重合体、エチレン/ブテン-１共重合体、エチレン/ヘキセン共重合体、エチレン/メチルペンテン共重合体、エチレン/ヘプテン共重合体、エチレン/オクテン共重合体、エチレン/ビニルシクロヘキサン共重合体、エチレン/シクロオレフィン共重合体、例えば、エチレン/ノルボルネン（COC）、エチレン/１-オレフィン共重合体（１-オレフィンはその場で調製）、プロピレン/ブタジエン共重合体、イソブチレン/イソプレン共重合体、エチレン/ビニルシクロヘキセン共重合体、エチレン-アクリル酸アルキル共重合体、エチレン-メタクリル酸アルキル共重合体、エチレン/酢酸ビニル共重合体、エチレン/アクリル酸共重合体及びこれらの塩（イオノマー）、並びに、エチレンとプロピレンと、ヘキサジエン、ジシクロペンタジエン又はエチリデンノルボルネン等のジエンとの三元共重合体、並びに、このような共重合体同士の混合物又はこのような共重合体と１）記載のポリマーとの混合物、例えば、ポリプロピレン-エチレン/プロピレン共重合体、LDPE-エチレン/酢酸ビニル共重合体、LDPE-エチレン/アクリル酸共重合体、LLDPE-エチレン/酢酸ビニル共重合体、LLDPE-エチレン/アクリル酸共重合体、及び、交互又はランドム構造のポリアルキレン-一酸化炭素共重合体やこれらと他のポリマー、例えばポリアミド等との混合物。
【００７８】
４）ポリスチレン、ポリ(p-メチルスチレン)、ポリ(α-メチルスチレン)。
５）スチレン、α-メチルスチレン、例えばp-ビニルトルエン等のビニルトルエンのすべての異性体、エチルスチレンのすべての異性体、プロピルスチレン、ビニルビフェニル、ビニルナフタレン、ビニルアントラセン及びこれらの混合物等のビニル芳香族モノマーから誘導される芳香族単独重合体及び共重合体。単独重合体及び共重合体は、シンジオタクチック、アイソタクチック、ヘミアイソタクチック又はアタクチック立体構造であってもよく、アタクチック構造のポリマーが好ましい。立体ブロック重合体も含まれる。
６）単独重合体及び共重合体は、シンジオタクチック、アイソタクチック、ヘミ-アイソタクチック又はアタクチック立体構造をとることができ、アタクチック構造のポリマーが好ましい。また、立体ブロック重合体も含まれる。
【００７９】
ａ）既に記載のビニル-芳香族モノマーと、エチレン、プロピレン、ジエン、ニトリル、酸、無水マレイン酸、マレイン酸アミド、酢酸ビニル、塩化ビニル及びアクリル酸誘導体ならびにこれらの混合物から選択されるコモノマーとを含む共重合体で、例えば、スチレン/ブタジエン、スチレン/アクリロニトリル、スチレン/エチレン（インターポリマー）、スチレン-メタクリル酸アルキル、スチレン/ブタジエン/アクリル酸及びメタクリル酸アルキル、スチレン/無水マレイン酸、スチレン/アクリロニトリル/アクリル酸メチル；スチレン共重合体と別のポリマーとからなる耐衝撃性混合物で、例えば、ポリアクリレート、ジエンポリマー又はエチレン/プロピレン/ジエン三元共重合体；並びに、スチレンのブロック共重合体で、例えばスチレン/ブタジエン/スチレン、スチレン/イソプレン/スチレン、スチレン/エチレン-ブチレン/スチレン又はスチレン/エチレン-プロピレン/スチレン。
ｂ）６）記載のポリマー、特にはポリシクロヘキシルエチレン（PCHE）を水素添加により調製した水素添加芳香族ポリマーであって、ポリビニルシクロヘキサン（PVCH）と呼ばれることも多く、これはアタクチックポリスチレンを水素添加して調製される。
ｃ）６ａ）記載のポリマーを水素添加によって調製した水素添加芳香族ポリマー。
【００８０】
７）ビニル-芳香族モノマーのグラフト共重合体で、例えば、スチレンがグラフトされたポリブタジエン, スチレンがグラフトされたポリブタジエン/スチレン又はポリブタジエン/アクリロニトリル共重合体、スチレンとアクリロニトリル（又はメタクリロニトリル）がグラフトされたポリブタジエン; スチレン、アクリロニトリル及びメタクリル酸メチルがグラフトされたポリブタジエン；スチレンと無水マレイン酸がグラフトされたポリブタジエン；スチレン、アクリロニトリル及び無水マレイン酸又はマレイン酸イミドがグラフトされたポリブタジエン; スチレン及びマレイン酸イミドがグラフトされたポリブタジエン、スチレン及びアクリル酸アルキル又はメタクリル酸アルキルがグラフトされたポリブタジエン、スチレン及びアクリロニトリルがグラフトされたエチレン/プロピレン/ジエン三元共重合体、スチレン及びアクリロニトリルがグラフトされたポリアクリル酸アルキル又はポリメタクリル酸アルキル、スチレン及びアクリロニトリルがグラフトされたアクリレート/ブタジエン共重合体、並びにこれらとパラグラフ６）記載の共重合体との混合物で、例えば公知の所謂ABS、MBS、ASA又はAESポリマー。
【００８１】
８）ハロゲン含有ポリマーで、例えば、ポリクロロプレン、塩化ゴム、イソブチレン/イソプレンの塩素化及び臭素化共重合体（ハロブチルゴム）、塩素化又はクロロスルホン化ポリエチレン、エチレンと塩素化エチレンの共重合体、エピクロロヒドリン単独重合体及び共重合体、特には、ハロゲン含有ビニル化合物のポリマーで、例えば、ポリ塩化ビニル、ポリ塩化ビニリデン、ポリフッ化ビニル、ポリフッ化ビニリデン； 並びにこれらの共重合体で、例えば、塩化ビニル/塩化ビニリデン、塩化ビニル/酢酸ビニル又は塩化ビニリデン/酢酸ビニル。
９）α,β-不飽和酸及びその誘導体から誘導されるポリマーで、ポリアクリレート及びポリメタクリレート又はポリメタクリル酸メチル、アクリル酸ブチルで耐衝撃性を調整したポリアクリルアミド及びポリアクリロニトリル。
１０）パラグラフ９）記載のモノマー同士又はパラグラフ９）記載のモノマーと他の不飽和モノマーとの共重合体で、例えば、アクリロニトリル/ブタジエン共重合体、アクリロニトリル/アクリル酸アルキル共重合体、アクリロニトリル/アクリル酸アルコキシアルキル共重合体、アクリロニトリル/ハロゲン化ビニル共重合体、又は、アクリロニトリル/メタクリル酸アルキル/ブタジエン三元共重合体。
【００８２】
１１）不飽和アルコール及びアミン又はそのアシル誘導体又はアセタールから誘導されるポリマーで、ポリビニルアルコール、ポリ酢酸ビニル、ポリステアリン酸ビニル、ポリ安息香酸ビニル、ポリマレイン酸ビニル、ポリビニルブチラール、ポリフタル酸アリル、ポリアリルメラミン；及びこれらと１）記載のオレフィン類との共重合体。
１２）環状エーテルの単独重合体及び共重合体で、ポリアルキレングリコール、ポリエチレンオキシド、ポリプロピレンオキシド、又はこれらとビスグリシジルエーテルとの共重合体。
１３）ポリオキシメチレンや、例えばエチレンオキシド等のコモノマーを含むポリオキシメチレン等のポリアセタール類、及び熱可塑性ポリウレタン、アクリレート又はMBSで変性したポリアセタール類。
１４）ポリフェニレンオキシドやポリフェニレンスルフィド、及びこれらとスチレンポリマー又はポリアミドとの混合物。
【００８３】
１５）ジアミンやジカルボン酸、及び／又は、アミノカルボン酸もしくはそれに対応するラクタムから誘導されるポリアミド並びにコポリアミドで、ポリアミド４、ポリアミド６、ポリアミド6/6、6/10、6/9、6/12、4/6、12/12、ポリアミド11、ポリアミド12、m-キシレンとジアミンとアジピン酸とから誘導される芳香族ポリアミド；ポリアミド6/I（ポリヘキサメチレンイソフタルイミド、MXD（m-キシリレンジアミン）；ヘキサメチレンジアミンとイソフタル酸及び／又はテレフタル酸と、任意で変性剤のエラストマーとから調製されるポリアミドで、例えば、ポリ-2,4,4-トリメチルヘキサメチレンテレフタルアミド又はポリ-m-フェニレンイソフタルアミド。前記ポリアミドと、ポリオレフィン、オレフィン共重合体、イオノマー又は化学結合したエラストマーもしくはグラフエラストマートとのブロック共重合体；前記ポリアミドとポリエーテルとのブロック共重合体で、例えば、ポリエチレングリコール、ポリプロピレングリコール又はポリテトラメチレングリコールとのブロック共重合体。また、EPDMもしくはABSで変性したポリアミド又はコポリアミド；並びに、調製中に縮合したポリアミド（「RIMポリアミド系」）。
【００８４】
使用できるポリアミド及びコポリアミドの例としては、とりわけ、ε-カプロラクタム、アジピン酸、セバシン酸、ドデカン酸、イソフタル酸、テレフタル酸、ヘキサメチレンジアミン、テトラメチレンジアミン、2-メチル-ペンタメチレンジアミン、2,2,4-トリメチルヘキサメチレンジアミン、2,4,4-トリメチルヘキサメチレンジアミン、m-キシリレンジアミン又はビス(3-メチル-4-アミノシクロヘキシル)メタンから誘導され、また、例えば70〜95％のポリアミド6/6と５〜30％のポリアミド6/Iとからなるポリアミド66/61等の半芳香族系ポリアミド；また、ポリアミド6/6の一部が置換され、例えば60〜89％のポリアミド6/6と５〜30％のポリアミド6/Iと１〜10％の別の脂肪族ポリアミドとからなる三元共重合体で、これは、例えば、ポリアミド６、ポリアミド11、ポリアミド12又はポリアミド6/12の単位からなるものでもよい三元共重合体である。したがって、このような三元共重合体は、ポリアミド66/6I/6、ポリアミド66/61/11、ポリアミド66/61/12、ポリアミド66/61/610又はポリアミド66/61/612と称されることがある。
１６）ポリウレア、ポリイミド、ポリアミドイミド、ポリエーテルイミド、ポリエステルイミド、ポリヒダントイン及びポリベンゾイミダゾール。
【００８５】
１７）ジカルボン酸とジアルコール（dialcohols）、及び／又は、ヒドロキシカルボン酸もしくはそれに相当するラクトンから誘導されるポリエステルで、ポリエチレンテレフタレート、ポリプロピレンテレフタレート、ポリブチレンテレフタレート、ポリ-1,4-ジメチロールシクロヘキサンテレフタレート、ポリアルキレンナフタレート（PAN）及びポリヒドロキシベンゾエート、また、末端に水酸基を有するポリエーテルから誘導されるブロックポリエーテルエステル；また、ポリカーボネート又はMBSで変性したポリエステル。
１８）ポリカーボネート及びポリエステルカーボネート。
１９）前記ポリマーの混合物（ポリブレンド）で、例えば、PP/EPDM、ポリアミド/EPDM又はABS、PVC/EVA、PVC/ABS、PVC/MBS、PC/ABS、PBTP/ABS、PC/ASA、PC/PBT、PVC/CPE、PVC/アクリレート、POM/熱可塑性PUR、PC/熱可塑性PUR、POM/アクリレート、POM/MBS、PPO/HIPS、PPO/PA6.6及び共重合体、PA/HDPE、PA/PP、PA/PPO、PBT/PC/ABS又はPBT/PET/PC。熱可塑性ポリマーが、耐衝撃性ポリスチレン（HIPS）、発泡性ポリスチレン（EPS）、押出発泡ポリスチレン（XPS）、ポリフェニレンエーテル（PPE）、ポリアミド、ポリエステル、ポリカーボネート（PC）、或は、ABS（アクリロニトリル-ブタジエン-スチレン）又はPC/ABS（ポリカーボネート/アクリロニトリル-ブタジエン-スチレン）又はPPE/HIPS（ポリフェニレンエーテル/耐衝撃性ポリスチレン）タイプのポリマーブレンド、特に、ポリアミド、ポリエステル又はPPE/HIPSブレンドである組成が好ましい。本発明のポリマー組成物のなかでも、充填剤又は補強剤を含むポリマー組成物が特に好ましく、なかでも、ガラス繊維強化ポリマー、例えばガラス繊維強化アミドが好ましい。
【００８６】
２０）例えば、セルロース、デンプン（アミロース及びアミロペクチン）、リグノセルロース、タンパク質  シルク（proteins silk）、ポリヒドロキシアルカノエート、ポリペプチド、多糖、キサンタンガム、B-グルカン、キトサン及び天然ゴム等の天然ポリマー。
２１）例えば、ポリカプロラクトン、ポリラクチド、ポリ(ラクチド-co-グリコリド)共重合体（PLGA）、ポリ（グリコール酸）（PGA）及びポリジオキサノン（PDS）等の生体高分子。
好ましい実施形態の一つは、ポリマー基体（ｂ）がポリスチレン、ポリスチレン共重合体、ポリエチレン、ポリプロピレン又はポリプロピレンとポリオレフィンとのブレンドからなる、難燃剤組成物に関する。ブレンドの例としては、高密度ポリエチレン（HDPE）、高分子量の高密度ポリエチレン（HMW HDPE）、超高分子量の高密度ポリエチレン（UHMW HDPE）、中密度ポリエチレン（MDPE）、低密度ポリエチレン（LDPE）、直鎖の低密度ポリエチレン（LLDPE）、分岐の低密度ポリエチレン（BLDPE）及びジエンの割合が小さいエチレン-プロピレン-ジエン三元重合体（EPDM）からなる群から選択されるポリエチレンとポリプロピレンとのブレンドが例示される。
【００８７】
更に、本発明は、前記定義した成分（ａ）と成分（ｂ）に加えて、ポリマー安定化剤と、メラミン含有難燃剤、リン含有難燃剤、メラミン含有難燃剤以外の更なる窒素含有難燃剤及び無機難燃剤等の追加の非ハロゲン化難燃剤とからなる群から選択される更なる添加剤（ｃ）とを含む難燃剤組成物に関する。
安定化剤は、好ましくはハロゲンを含まず、ニトロキシ安定化剤、ニトロン安定化剤、アミンオキシド安定化剤、ベンゾフラノン安定化剤、ホスファイト（phosphite）及びホスホナイト（phosphonite)安定化剤、キノンメチド安定化剤、2,2'-アルキリデンビスフェノールのモノアクリル酸エステル安定化剤から選択される。
本発明の成分（ｃ）としての追加の難燃剤は既知の成分であるか、市販品又は既知の方法で得ることができる。
代表的なメラミン含有難燃剤としては、例えば、1,3,5-トリアジン-2,4,6-トリアミン（=シアヌル酸トリアミド)又はその縮合物のメラミン構造を有するメラミン含有化合物である。この定義は、メラミンのモノマー、オリゴマー又はポリマー化合物に、メラミンの縮合物に、メラミンとリンの縮合物に適用される。
好ましいメラミン含有化合物としては、メラミンシアヌレート、メラミンホスフェート、ジメラミンホスフェート、メラミンピロホスフェート、メラミンポリホスフェート、メラミンフェニルホスホネート、メラミンボレート、メラミンアンモニウムホスフェート、メラミンアンモニウムポリホスフェート、メラミンアンモニウムピロホスフェート、メレム、メラムもしくはメロン、又は、メレム、メラムもしくはメロンのポリホスフェートが挙げられる。
【００８８】
代表的なリン含有難燃剤としては、例えば、有機金属ホスフィネート（アルミニウムホスフィネート、エクソリット（Ｅｘｏｌｉｔ）ＯＰ、クラリアント社製）、ペンタエリスリトールホスフェート、テトラフェニルレゾルシノールジホスファイト（フィロルフレックス：ＦＹＲＯＬＦＬＥＸ（登録商標）ＲＤＰ、アクゾノベル社製）、テトラキス（ヒドロキシメチル）ホスホニウムスルフィド、トリフェニルホスフェート、ジエチル-N,N-ビス(2-ヒドロキシエチル)-アミノメチルホスホネート、リン酸のヒドロキシアルキルエステル及び環状ホスホネート（ＡＤＫ ＳＴＡＢ ＦＰ600/800/2200、アデカ社製）、ＡＦＬＡＭＭＩＴ ＰＣＯ900/800/700（Thor社製）、アンモニウムポリホスフェート（APP）(エクソリット：ＥＸＯＬＩＴ ＡＰ766、クラリアント社製、又はホスタフラム：ＨＯＳＴＡＦＬＡＭ（登録商標）ＡＰ７５０、クラリアント社製）、レゾルシノールジホスフェートオリゴマー（RDP）、ホスファゼン難燃剤、9,10-ジヒドロ-9-オキサ-10-ホスファフェナンスレン-10-オキシド）（DOPO）又はその誘導体、ジ(エチレンジアミン)ホスフェート（DEDAP）、及びエチレンジアミンジホスフェート（EDAP）、或は、これらの混合物（例えばＢＵＤＩＴ 3167、ブーデンハイム（Budenheim）社製）である。
【００８９】
メラミン含有難燃剤を除く更なる窒素含有難燃剤としては、例えばイソシアヌレート難燃剤で、ポリイソシアヌレート、イソシアヌル酸エステル又はイソシアヌレート、メラミン金属ホスフェート（ＳＡＦＩＲＥ（登録商標）200/400/600、Floridienne Chimie社製）が挙げられる。代表例としては、トリス-(2-ヒドロキシエチル)イソシアヌレート、トリス(ヒドロキシメチル)イソシアヌレート、トリス(3-ヒドロキシ-n-プロイル（proyl)イソシアヌレート又はトリグリシジルイソシアヌレート等のヒドロキシアルキルイソシアヌレートが挙げられる。更なる例は、ベンゾグアナミン、トリス(ヒドロキシエチル)イソシアヌレート、アラントイン、グリコルリル（glycouril）、メラミンシアヌレート、尿素シアヌレート、ポリ-[2,4-(ピペラジン-1,4-イル)-6-(モルホリン-4-イル)-1,3,5-トリアジン]/ピペラジン（ＭＣＡ（登録商標）ＰＰＭトリアジンＨＦ、MCAテクノロジーズ社製）、アゾアルカン及び関連化合物（例えばＡＺＯＮＯＲ、アジン、アゾキシ、ヒドラゾン、トリアゼニル、ＩＮＡＺＯ）、NOR化合物（フレームスタブ：ＦＬＡＭＥＳＴＡＢ（登録商標）ＮＯＲ116、チヌビン：ＴＩＮＵＶＩＮ（商標）ＮＯＲ371、BASF社製）、又はポリリン酸アンモニウムが挙げられる。スルフェンアミドも、例えば二硫化物又は過酸化物等の他のラジカルジェネレータをベースにした相乗剤と共に使用することができる。
【００９０】
代表的な有機ハロゲン難燃剤は、例えば、ポリ臭素化ジフェニルオキシド（ＤＥ−６０Ｆ、グレートレイクス社製）、デカブロモジフェニルエタン（セイテックス：ＳＡＹＴＥＸ（登録商標）8010、アルベマール社製）、ヘキサブロモシクロドデカン（セイテックス（登録商標）ＨＰ900Ｐ、アルベマール社製）、スチレン-ブタジエンブロック共重合体等の臭化ポリマー及びオリゴマーとしては、エメラルドイノベーション（商標）3000（ケムチュラ社製）、グリーンアーマー（商標）及びグリーンクレスト（商標）（アルベマール社製）、ＦＲ-１２２Ｐ（商標）（ＩＣＬ社製）、ポリフェニレンオキシド及びその誘導体、臭化ポリアクリレート（ＦＲ−１０２５Ｐ（商標）、ＩＣＬ社製）、デカブロモジフェニルオキシド（DBDPO；セイテックス（登録商標）１０２Ｅ）、トリス[3-ブロモ-2,2-ビス(ブロモメチル)プロピル]ホスフェート（ＰＢ３７０（登録商標）、ＦＭＣ社製）、トリス(2,3-ジブロモプロピル)ホスフェート, トリス(2,3-ジクロロプロピル)ホスフェート、クロレンド酸、テトラクロロフタル酸、テトラブロモフタル酸、ポリ-β-クロロエチルトリホスホネート混合物、テトラブロモビスフェノール A ビス(2,3-ジブロモプロピルエーテル)（PE68）、臭化エポキシ樹脂、エチレン-ビス(テトラブロモフタルイミド)（セイテックス（登録商標）ＢＴ−９３）、ビス(ヘキサクロロシクロペンタジエノ)-シクロオクタン（デクロランプラス：ＤＥＣＨＬＯＲＡＮＥ ＰＬＵＳ（登録商標））、塩素化パラフィン、オクタブロモジフェニルエーテル、ヘキサ-クロロシクロペンタジエン誘導体、1,2-ビス(トリブロモフェノキシ)エタン（ＦＦ６８０）、テトラブロモ-ビスフェノール A（セイテックス（登録商標）ＲＢ１００）、エチレンビス-(ジブロモ-ノルボルナンジカルボキシイミド)（セイテックス（登録商標）ＢＮ−４５１）、ビス-(ヘキサクロロシクロエンタデノ)シクロオクタン、ＰＴＦＥ、トリス-(2,3-ジブロモプロピル)-イソシアヌレート及びエチレン-ビス-テトラブロモフタルイミドが挙げられる。
【００９１】
前記難燃剤は、きまって無機の水酸化物及び酸化物相乗剤と化合した。この使用でもっとも使われたのは、水酸化アルミニウム及び酸化アルミニウム（AI(OH)3又はAIOOH等）、水酸化マンガン、酸化亜鉛又は酸化アンチモン（Sb2O3又はSb2O5）である。ホウ素化合物も適している。
前記の更なる難燃剤化合物は、有機ポリマー基体の質量に対して約0.25〜約45.0％、例えば約0.25〜約35.0％、約0.25〜約30.0％の量で本発明の組成物に含まれることが有利である。
既に記載したが、本発明の組成物は、例えば、顔料、染料、可塑剤、フッ素化ポリマー（PTFE、メタブレンＡ３８００、三菱レーヨン社製）、ナノクレイ（Ｃｌｏｉｓｉｔｅ ３０Ｂ）及びボレート（ファイアーブレーク：ＦＩＲＥＢＲＡＫＥ（登録商標）、ホウ砂）等の防滴剤、酸化防止剤、チキソトロープ剤、均展助剤、基本的な補助安定剤、金属不活性化剤、金属酸化物、有機リン化合物、更に光安定剤並びにこれらの混合物から選択される、従来の添加剤を１種以上更に含んでもよい。特に、顔料、フェノール系酸化防止剤、ステアリン酸カルシウム、ステアリン酸亜鉛、2-ヒドロキシ-ベンゾフェノン、2-(2'-ヒドロキシフェニル)ベンゾトリアゾール及び／又は2-(2-ヒドロキシフェニル)-1,3,5-トリアジン群の紫外線吸収剤から選択される。
前記添加剤は、ポリマー基体ｂの質量に対して、0.01〜10.0％、特には0.05〜5.0％の量で含有させることが好ましい。
【００９２】
従って、本発明は、例えば合成ポリマー、特には熱可塑性ポリマー等のポリマー基体に難燃性を付与するための前記定義の式（Ｉ）で表される化合物の使用、並びに、合成ポリマーに難燃性を付与する方法であって、本発明による式（Ｉ）の化合物少なくとも１種をポリマー基体に合体させるか、合成ポリマー表面に塗布することによる難燃性の付与方法に関する。
式（Ｉ）の化合物と前記定義の任意の更なる成分とをポリマー基体に合体させるには、粉体状での乾式混合か、又は、溶液、分散液又は懸濁液等の状態にして、例えば不活性溶媒、水又は油中で湿式混合する等の公知の方法で行う。式（Ｉ）の化合物及び任意の更なる添加剤とポリマー材料との合体は、例えば、成形前でも成形後でもよく、添加剤又は添加剤混合物を溶解又は分散したものをポリマー材料に塗布する方法でもよく、塗布後は溶媒又は沈澱防止剤/分散剤の留去はしてもしなくてもよい。これらは、例えば、乾式混合物又は粉体の形態で、又は、溶液、分散液、懸濁液もしくは溶融物として処理装置（例えば、押出機、密閉式混合器等）に直接投入してもよい。
【００９３】
或は、本発明の化合物は、ポリマー基体の主鎖に、又はポリマー基体の一部の主鎖に、又はポリマー基体の１つ以上の高分子成分の主鎖に合体させてもよい。置換基R1、R2、R3、R10、R30、R40及び／又はR50の中の官能基、即ち二重又は三重結合、OH、-NH2、-COOHがポリマー材料の官能基と反応しうる式（Ｉ）の化合物を用いて、この分野の公知方法でグラフト重合を行うことができる。このように、式（Ｉ）の化合物、及びその難燃剤としての使用においても、このような実施形態がカバーされ、式（Ｉ）の化合物は、ポリマー基体であるポリマー材料（官能基化／グラフト化ポリマー材料）の一部又は全体に化学的に合体している。
ポリマー基体が２つ以上の異なるポリマー材料を有する場合、式（Ｉ）の化合物はポリマー材料の一方と混合又はグラフト化して合体させ、得られた第１の組成物に残りのポリマー材料を加えればよい。
添加剤成分のポリマー基体（ｂ）への添加は、ポリマーを溶融して添加剤と混合するための従来の混合器いずれでも行うことができる。好適な機械はこの分野の当業者には公知である。主に、混合器、混練器及び押出機である。複数の成分を添加する場合は、それらの成分をあらかじめ混合したり、或は、個々に添加してもよい。このような操作において、ポリマーは、粉末状、顆粒状、溶液状、懸濁液状で、或は、ラチス（lattices）の状態で使用することができる。
【００９４】
式（Ｉ）の化合物（ａ）及び任意の更なる添加剤は、ポリマーに合体すべき質量に対して、例えば約1.0〜約40.0質量％、好ましくは2.0〜約20.0％の濃度で成分を含むマスターバッチの形態（濃縮物）でポリマー基体（ｂ）に添加してもよい。このような操作においては、ポリマーは、粉末状、顆粒状、溶液状、懸濁液状で、或は、ラチス（lattices）の状態で使用することができる。
成形操作の前又は最中に合体できればよい。本願明細書に記載の添加剤を含む本発明の材料は、好ましくは、例えば、回転成形品、射出成形品、異形材等、特には繊維、スパンメルト不織布、フィルム又は発泡体の製造に利用される。従って、本発明は更に、本発明の組成物を含む、パイプ、ワイヤー及びケーブル、繊維、スパンメルト不織布又は発泡体等の成形品又は押出品に関する。
従って、本発明によると、本願明細書で定義した式（Ｉ）の化合物、更に本願明細書で定義した式（Ｉ）の化合物を含む組成物は、難燃性製品の提供に使用できる。
【００９５】
式（Ｉ）で表される化合物、及び、１個以上の繰り返し単位を有し、前記繰り返し単位の少なくとも１個が式（II）で表されるスルフェンアミド部位を含むポリマーは、当該分野の当業者には公知の方法か、又は、下記に示した本発明の式（Ｉ）の化合物例の合成方法で調製すればよい。好適な方法は、例えば、Chemical Reviews、1989、89(4)、689-712に記載されている。
１個以上の繰り返し単位を有し、前記繰り返し単位の少なくとも１個が式（II）で表されるスルフェンアミド部位を含むポリマーは、例えば、１個以上の繰り返し単位のアミン基（-NH）を-S-R3で置換することによって調製することができる。或は、式（II）の部位を好適な結合基によってポリマー主鎖に結合させればよい。
【００９６】
実施例
使用したすべての化学薬品は、アルドリッチ社から購入した試薬グレードの薬品である。1H及び13C NMRスペクトルは、ブルーカーアバンス（Bruker Avance）600で記録した（1Hは600.1MHz、13Cは150.9MHz）。スルフェニル塩化物は、文献（Li, Yuye; Shi, Yi; Huang, Zhong-Xing; Wu, Xin-Hu; Xu, Peng-Fei; Wang, Jian-Bo; Zhang, Yan , Organic Letters(2011),13(5),1210-1213）に従って合成を行った。
以下、RTは室温を表し、RHは室内湿度を指す。
実施例１
2,2,6,6-テトラメチル-1-(フェニルチオ)ピペリジン-4-オンの合成
【００９７】
【化２４】
2020073644.tif 000025
【００９８】
ベンゼンスルフェニルクロリド（6.62g、46mmol）のCCl4(50mL)溶液を、2,2,6,6-テトラメチルピペリジン-4-オン（17.85g、115mmol）のCCl4（50mL）懸濁液に、アルゴン雰囲気下、RTにて滴下し一晩撹拌した。反応混合物を50mlのH2Oで二度洗浄し、水相を併せて25mlのCH2Cl2で一度洗浄した。有機相を一緒にして、Na2SO4で乾燥蒸発を行った。ジエチルエーテルでの再結晶化及び多数回洗浄により、純粋な生成物を収率71％で得た。
1H NMR(600MHz, CDCl3)：δ 7.37 (dd, J = 8.3, 3.1Hz, 2H)、7.29 (ddd, J = 8.3, 7.2, 3.1Hz, 2H)、7.07 (td, J = 7.2, 2.1Hz, 1H)、2.80 (d, J = 13Hz, 2H)、2.43 (d, J = 13Hz, 2H)、1.37 (s, 6H), 1.29 (s, 6H)
13C NMR(150MHz, CDCl3)：δ 208.2, 144.9, 128.4, 124.3, 121.6, 64.0, 55.2, 32.2, 26.9
実施例２
1-((4-メトキシフェニル)チオ)-2,2,6,6-テトラメチルピペリジン-4-オンの合成
【００９９】
【化２５】
2020073644.tif 000026
【０１００】
出発物質を4-メトキシベンゼンスルフェニルクロリド（8.03g、46mmol）とした以外は上記と同じ手順を用いた。収率：73％
1H NMR(600MHz, CDCl3)：δ 7.27 (d, J = 8.3Hz, 2H)、6.87 (d, J = 8.3Hz, 2H)、3.79 (s, 3H)、2.78 (d, J = 12.9Hz, 2H)、2.42 (d, J = 12.9Hz, 2H)、1.38 (s, 6H)、1.29 (s, 6H)
13C NMR(150MHz, CDCl3)：208.7, 157.5, 135.8, 123.8, 114.6, 64.4, 55.4, 32.8, 27.1
実施例３
2,2,6,6-テトラメチル-1-((4-ニトロフェニル)チオ)ピペリジン-4-オンの合成
【０１０１】
【化２６】
2020073644.tif 000027
【０１０２】
出発物質を4-ニトロベンゼンスルフェニルクロリド（8.74g、46mmol）とした以外は上記と同じ手順を用いた。収率：62％
1H NMR(250MHz, CDCl3)：δ 8.15 (d, J = 8.3Hz, 2H, CH)、7.49 (d, J = 8.3Hz, 2H, CH)、2.83 (d, J = 12.9Hz, 2H, CH2)、2.46 (d, J = 12.9Hz, 2H, CH2)、1.35 (s, 6H, CH3)、1.31 (s, 6H, CH3)
13C NMR(63MHz, CDCl3)：δ 207.2, 154.8, 144.9, 123.8, 121.8, 64.4, 54.8, 31.8, 26.8 
実施例 4
1-(2-ニトロフェニルチオ)-2,2,6,6-テトラメチルピペリジン-4-オンの合成
【０１０３】
【化２７】
2020073644.tif 000028
【０１０４】
出発物質を4-ニトロベンゼンスルフェニルクロリド（8.74g、46mmol）とした以外は上記と同じ手順を用いた。収率：17％
1H NMR(250MHz, CDCl3)：δ 8.26 (d, J = 8.3Hz, 1H, CH)、8.19 (d, J = 8.2Hz, 1H, CH)、7.60 (t, J = 7.6Hz, 1H, CH)、7.23 (t, J = 7.6Hz, 1H, CH)、2.82 (d, J = 12.7Hz, 2H, CH2)、2.45 (d, J = 12.7Hz, 2H, CH2)、1.36 (s, 6H, CH3)、1.29 (s, 6H, CH3)13C NMR(63MHz, CDCl3)：δ 208.2, 146.9, 142.4, 133.4, 126.2, 125.8, 124.5, 63.9, 55.5, 31.2, 27.3
実施例５
2,2,6,6-テトラメチル-1-(4-メチルフェニルチオ)ピペリジン-4-オンの合成
【０１０５】
【化２８】
2020073644.tif 000029
【０１０６】
出発物質を4-メチルベンゼンスルフェニルクロリド（7.27g、46mmol）とした以外は上記と同じ手順を用いた。収率：28％
1H NMR(250MHz, CDCl3)：δ 7.24 (d, J = 8.4Hz, 2H, CH)、7.11 (d, J = 8.4Hz, 2H, CH)、2.80 (d, J = 12.7Hz, 2H, CH2)、2.42 (d, J = 12.7Hz, 2H, CH2)、2.31 (s, 3H, CH3)、1.38 (s, 6H, CH3)、1.28 (s, 6H, CH3)
13C NMR(63MHz, CDCl3)：δ 208.3, 141.3, 133.9, 129.2, 121.8, 64.0, 55.1, 32.3, 26.7, 20.9
実施例６
1-(2,4,6-トリメチルフェニルチオ)-2,2,6,6-テトラメチルピペリジン-4-オンの合成
【０１０７】
【化２９】
2020073644.tif 000030
【０１０８】
出発物質を2,4,6-トリメチルベンゼンスルフェニルクロリド（7.27g、46mmol）とした以外は上記と同じ手順を用いた。収率：53％
1H NMR(250MHz, CDCl3)：δ 6.78 (s, 2H)、2.56 (s, 6H)、2.53 (s, 3H)、2.23 (s, 4H)、1.34 (s, 12H)
13C NMR (63MHz, CDCl3)：δ 208.4, 136.2, 135.0, 130.4, 128.9, 64.8, 55.4, 55.2, 32.0, 21.4, 21.2
実施例７
1-(2-ピリジルチオ)-2,2,6,6-テトラメチルピペリジン-4-オンの合成
【０１０９】
【化３０】
2020073644.tif 000031
【０１１０】
出発物質を2-ピリジルスルフェニルクロリド（6.67g、46mmol）とした以外は上記と同じ手順を用いた。収率：40％
1H NMR(250MHz, CDCl3)：δ 8.37 (m, 1H, CH)、7.60 (m, 2H, CH)、6.95 (m, 1H, CH)、2.80 (d, J = 13.1Hz, 2H, CH2)、2.45 (d, J = 13.1Hz, 2H, CH2)、1.38 (s, 6H, CH3)、1.31 (s, 6H, CH3)
13C NMR (63MHz, CDCl3)：δ 208.0, 167.8, 148.7, 136.4, 119.0, 117.8, 64.0, 55.0, 31.9, 26.8
実施例８
2,2,6,6-テトラメチル-1-(フェニルチオ)-4-ピペリジルメタクリレートの合成
【０１１１】
【化３１】
2020073644.tif 000032
【０１１２】
出発物質をベンゼンスルフェニルクロリド（1.92g、13.36mmol）及び2,2,6,6-テトラメチル-4-ピペリジルメタクリレート（7.5g、33.4mmol）とした以外は上記と同じ手順を用いた。収率：71％
得られた生成物を更に重合することで、スルフェンアミド基を側鎖とするＰＭＭＡを得ることができる。
1H NMR(250MHz, CDCl3)：δ 7.51 (d, 2H)、7.32 (m, 2H)、7.07 (t, 1H)、6.15 (m, 1H)、5.61 (m, 1H)、5.27 (m, 1H)、2.12 (d, 2H)、1.99 (s, 3H)、1.80 (t, 2H)、1.40 (s, 6H)、1.33 (s, 6H)
13C NMR(63MHz, CDCl3)：δ 167.1, 145.5, 136.7, 128.3, 125.5, 123.9, 121.8, 67.1, 60.9, 45.7, 32.3, 25.8, 18.3
実施例９
1-[(1-ジスルフェニリデンアミノ)スルフェニル-2’2’6’6-テトラメチルピペリジン-4-オンの合成
【０１１３】
【化３２】
2020073644.tif 000033
【０１１４】
31.0g（0.2mol）の2,2,6,6-テトラメチルピペリジノンのトルエン（500mL）溶液に、27.0g（0.2mol）の一塩化硫黄のヘキサン（80mL）溶液を、温度10〜15℃で撹拌しながら２時間かけて滴下した。滴下終了後、反応混合物を、300gの氷と200gのアンモニア水（35％）の中に注ぎ入れた。有機相を分離し、水で洗浄し硫酸マグネシウムで乾燥した。減圧下で溶媒を留去したところ、赤色の固体が得られた。トルエンを用いてシリカゲル60のクロマトグラフィーにかけ、赤色の粗結晶を収率14％で得た。
1H NMR(600MHz, CDCl3)：δ 2.67 (s, 4H, CH2)、1.46 (s, 12H, CH3)
13C NMR(150 MHz, CDCl3)：δ 206.7, 63.0, 54.2, 31.7
実施例１０
1,2-ビス(2,2,6,6-テトラメチル-1-(フェニルチオ)ピペリジン-4-イリデン)ヒドラジンの合成
【０１１５】
【化３３】
2020073644.tif 000034
【０１１６】
ヒドラジン一水和物（2.265g、45.2mmol）のEtOH（375mL）溶液に、０℃で2,2,6,6-テトラメチル-1-(フェニルチオ)ピペリジン-4-オン（25g、94.9mmol）をゆっくり添加した。この混合物を蒸気浴で15分間加熱した後、３時間還流した。室温で更に12時間反応を進行させた後、NaHCO3（150mL）飽和水溶液を加えた。濾取した析出物をCH2Cl2に溶解し、水で洗浄した。有機相をNa2SO4で乾燥し、溶媒を留去した。沸騰しているEtOH又はi-PROHから再結晶させたところ、純粋な生成物を69％の収率で得た。
1H NMR(600MHz, CDCl3)：δ 7.26 (d, J = 8.3Hz, 4H)、7.18 (dd, J = 8.3, 7.3Hz, 4H)、6.96 (td, J = 7.3, 2.1Hz, 2H)、3.38 (d, J = 13.0Hz, 1H)、3.17 (d, J = 13.0Hz, 1H)、2.59 (d, J = 13.1Hz, 1H)、2.55 (d, J = 13.1Hz, 1H)、2.46 (d, J = 13.1Hz, 2H)、2.23 (d,  J= 13.3Hz, 1H)、 2.17 (d, J= 13.3Hz, 1H)、1.3-1.26 (m, 12H)、1.23 (s, 3H)、1.19 (s, 3H)、1.14 (s, 3H)、1.13 (s, 3H)
13C NMR(150MHz, CDCl3)：δ 165.09, 162.64 (C=N), 145.56 (C-S), 128.45, 124.31, 122.09 (CH), 49.44, 49.26, 42.79, 42.68 (CH2), 32.15, 32.12, 32.06, 32.04, 26.89, 26.74, 26.28, 26.12 (CH3)
実施例１１
トランス-2,5-ジメチル-1,4-ビス(フェニルチオ)ピペラジンの合成
【０１１７】
【化３４】
2020073644.tif 000035
【０１１８】
トランス-2,5-ジメチルピペラジン（0.51g、3.5mmol）を20mLのCCl4に溶解した。ベンゼンスルフェニルクロリドのCCl4（1.1mMで3.18ml）溶液を、アルゴン雰囲気下、室温で１時間かけて滴下した。白色の析出物が形成された。反応混合物をそのまま12時間反応させた後、10mLのH2Oで２回洗浄した。有機相を併せて、MgSO4で乾燥蒸発を行った。ジエチルエーテルから再結晶させたところ、52％の収率で化合物を得た。
1H NMR(600MHz, CDCl3)：δ 7.38 (d, J = 7.7Hz, 4H)、7.32 (t, J = 7.7Hz, 4H)、7.22 (t, J = 7.2Hz, 2H)、3.24 (dd, J = 11.9, 2.6Hz, 2H)、2.96 (m, 2H)、2.81 (d, J =11.9Hz, 2H)
13C NMR(150MHz, CDCl3)：δ 17.7, 57.8, 65.0, 127.0, 128.5, 128.8, 137.5
実施例１２
1-ブチルスルファニル-2’2’6’6-テトラメチルピペリジンの合成
【０１１９】
【化３５】
2020073644.tif 000036
【０１２０】
2,2,6,6-テトラメチルピペリジン（17.7g、0.125mol）のトルエン（20mL）溶液を０℃に冷却し、温度が10℃を超えないようにしてn-ブチルスルフェニルクロリド（6.2g、0.05mol）のトルエン溶液を滴下した。得られた黄色の混合物をそのまま室温で一晩反応させた。固体粒子を濾別し、有機相をジエチルエーテルで抽出し、乾燥濃縮した。純粋な生成物が黄色の液体の状態で得られた。収率：７０％
1H NMR(600MHz, CDCl3)：δ 2.60 (t, J = 7.0Hz, 2H, CH2)、1.53 (m, 4H, CH2)、1.39 (m, 6H, CH3)、1.26 (m, 6H, CH3)、1.10 (m, 6H, CH3)、0.87 (t, J = 6.5Hz, 3H,-アルキル CH3)
13C NMR(150MHz, CDCl3)：δ 59.1, 43.8, 40.9, 33.8, 28.7, 24.0, 22.4, 17.4, 13.9実施例１３ 
4,4'-チオビス-モルホリンの合成
【０１２１】
【化３６】
2020073644.tif 000037
【０１２２】
チオ硫酸ナトリウム五水和物（1.14g、4.6mmol）、モルホリン（3.0g、34.4mmol）及びヘキサン（50mL）による懸濁液を撹拌し、臭素（1.47g、9.2mmol）のCH2Cl2（40mL）溶液を０℃でゆっくり添加した。反応混合物を放置し室温に戻し、12時間撹拌した。濾過後、有機溶媒を真空下で留去した。メタノールで再結晶させたところ、収率73％で純粋な生成物を得た。
1H NMR(250MHz, CDCl3)：δ 3.63 (d, J= 4.1Hz, 2H, CH2)、3.28 (d, J= 4.1Hz, 2H, CH2)
13C NMR(63MHz, CDCl3)：δ 67.8, 57.7
実施例１４
1,1'-チオビス-(2,6-ジメチル)ピペリジンの合成
【０１２３】
【化３７】
2020073644.tif 000038
【０１２４】
2,6-ジメチルピペリジン（5.0g、45.0mmol）の無水DMF（30mL）溶液に、温度28℃で一塩化硫黄（6.07g、45.0mmol）を何回かに分けて添加した。反応混合物を28℃で20時間撹拌し、濾過を行った。濾液をCHCl3に溶解し、水で洗浄した。有機溶媒を蒸発させ、純粋な生成物を収率60％で得た。
1H NMR(250MHz, CDCl3)：δ 3.06 (m, 4H, CH)、1.86-1.62 (m, 12H, CH2)、1.53 (s, 6H, CH3)、1.50 (s, 6H, CH3)
13C NMR(63MHz, CDCl3)：δ 54.3, 30.3, 22.9, 19.5
実施例１５
1,1'-チオビス-(2,2,6,6-テトラメチル)ピペリジンの合成
【０１２５】
【化３８】
2020073644.tif 000039
【０１２６】
出発物質を2,2,6,6-テトラメチルピペリジン（6.34g、45.0mmol）とした以外は上記と同じ手順を用いた。収率：55％
1H NMR(250MHz, CDCl3)：δ 1.69 (m, 12H, CH2)、1.57 (s, 12H, CH3)、1.56 (s, 12H, CH3)
13C NMR(63MHz, CDCl3)：δ 57.0, 35.2, 27.6, 16.4
実施例１６
N-1,5,9-((4-メトキシフェニル)チオ))-ビス-(2,2,6,6-テトラメチル-4-ピペリジル)-アミンの合成
【０１２７】
【化３９】
2020073644.tif 000040
【０１２８】
窒素雰囲気下、ビス(2,2,6,6-テトラメチル-4-ピペリジル)-アミン（ＥＰ0336895に従って調製）（2.5g、8.5mmol）とトリエチルアミン（0.5g、5.1mol）とを溶解したCCl4（50mL）溶液に、4-メトキシベンゼンスルフェニルクロリド（0.6g、3.4mmol）のCCl4（50mL）溶液を温度０℃で滴下した。反応混合物を室温で12時間撹拌した。有機相を水で洗浄し、硫酸ナトリウムで乾燥した。ジエチルエーテルで再結晶化させたところ、一置換、二置換及び三置換誘導体の混合物を0.45g得た。
実施例１７
1,1’-チオビスフタルイミドの合成
【０１２９】
【化４０】
2020073644.tif 000041
【０１３０】
出発物質をフタルイミド（6.61g、45.0mmol）とした以外は実施例１０と同じ手順を用いた。収率：58％
1H NMR(250MHz, CDCl3)：δ 7.84 (m, 4H)、7.71 (m, 4H)
13C NMR(63MHz, CDCl3)：δ 166.1, 135.2, 131.3, 124.4
実施例１８
1,1’-チオビス-カルバゾールの合成
【０１３１】
【化４１】
2020073644.tif 000042
【０１３２】
硫黄粉末（0.16g、2.5mmol）、カルバゾール（6.68g、40mmol）及びピリジン（７mL）を不活性ガス雰囲気下で混合し、135℃に加熱して試薬を溶解した。ヨウ素（1.27g、５mmol）のピリジン（７mL）溶液を反応混合物に導入し、色がなくなるまで混合物を撹拌した。固形物を濾取し、水で洗浄し真空乾燥した。この固形物をTHFで３回洗浄し、収率43％で生成物を得た。
13C NMR (63MHz, THF)：δ 137.5, 127.4, 123.6, 121.5, 118.1, 108.7
実施例１９
2-[(4-メトキシフェニル)チオ]- 1H-イソインドール-1,3(2H)-ジオンの合成
【０１３３】
【化４２】
2020073644.tif 000043
【０１３４】
Gilis, H. Martin; Greene, Lana; Thompson, Alison, Synlett (2009)、(1)、112-116に開示の方法に従って合成を行った。
実施例２０
9-(フェニルチオ)-9H-カルバゾールの合成
【０１３５】
【化４３】
2020073644.tif 000044
【０１３６】
窒素雰囲気下、9H-カルバゾール（3.0g、17.9mmol）とトリエチルアミン（2.73g、27.0mmol）とを溶解したCH2Cl2（200mL）溶液に、ベンゼンスルフェニルクロリド（2.6g、17.9mmol）のCCl4（50mL）溶液を温度０℃で２時間かけて滴下した。反応混合物を室温で12時間撹拌した。有機相を水で洗浄し、硫酸ナトリウムで乾燥を行った。ジエチルエーテルで再結晶化させたところ、収率75％で純粋な生成物を得た。
1H NMR(250MHz, CDCl3)：δ 8.13 (d, 2H, J=8.3Hz)、7.80 (d, J = 7.8Hz, 2H)、7.52 (t, J = 7.8Hz, 2H)、7.37 (t, J = 7.3Hz 2H)、7.19 (m, 3H)、7.03 (d, 2H, J = 7.7Hz)13C NMR(63MHz, CDCl3)：δ 143.4, 138.0, 129.2, 126.1, 126.6, 124.6, 124.0, 121.2, 120.3, 111.1
実施例２１
9-[(4-メトキシフェニル)チオ]-9H-カルバゾールの合成
【０１３７】
【化４４】
2020073644.tif 000045
【０１３８】
窒素雰囲気下、9H-カルバゾール（２g、12.0mmol）とトリエチルアミン（1.8g、18.0mol）とを溶解したCH2Cl2（160mL）溶液に、4-メトキシベンゼンスルフェニルクロリド（2.1g、12.0mmol）のCCl4（50mL）溶液を温度０℃で２時間かけて滴下した。反応混合物を室温で12時間撹拌した。有機相を水で洗浄し、硫酸ナトリウムで乾燥を行った。ジエチルエーテルで再結晶と多数回洗浄を行い、2.4gの純粋な生成物を収率66％で得た。
1H NMR(250MHz, CDCl3)：δ 8.08 (d, 2H, J = 7.9Hz)、7.91 (d, 2H, J = 8.1Hz)、7.55 (t, J = 4.7Hz, 2H)、7.34 (m, 4H)、6.76 (d, 2H, J= 8.4Hz)、3.66 (m, 3H)
13C NMR(63MHz, CDCl3)：δ 159.8, 143.5, 130.1, 128.0, 126.4, 124.6, 121.1, 120.2, 114.8, 111.2, 55.3
実施例２２
N-2-ナフタレニル-N-フェニル-4-メチルベンゼンスルフェンアミドの合成
【０１３９】
【化４５】
2020073644.tif 000046
【０１４０】
4-メチルフェニルスルフェニルクロリド（1.3g、8.1mmol）のCCl4（50mL)溶液を、N-フェニル-2-ナフタレンアミン（3.6g、16.2mmol）とトリエチルアミン（2.46g、24.4mmol）とを溶解させたCH2Cl2（50mL）溶液に滴下した。混合物を室温で12時間撹拌した。有機相を水で洗浄して硫酸ナトリウムで乾燥を行った。ジエチルエーテルで再結晶と多数回洗浄を行い、純粋な生成物を収率77％で得た。
1H NMR(250MHz, CDCl3)：δ 8.41 (d, 1H, J = 9.8Hz)、7.81 (t, 2H, J = 10.5Hz)、7.63-7.04 (m, 13H)、2.29 (s, 3H)
13C NMR(63MHz, CDCl3)：δ 145.8, 141.4, 136.5, 135.2, 133.3, 131.3, 129.9, 129.5, 129.1, 128.5, 127.8, 126.5, 125.0, 123.0, 121.3, 118.8, 116.3, 108.5, 20.8
実施例２３
N-ビス[4-(1-メチル-1-フェニルエチル)フェニル]-4-メチルベンゼンスルフェンアミドの合成
【０１４１】
【化４６】
2020073644.tif 000047
【０１４２】
出発物質を4-(1-メチル-1-フェニルエチル)-N-[4-(1-メチル-1-フェニルエチル)フェニル]-ベンゼンアミン（6.56g、16.2mmol）とした以外は上記と同じ手順を用いた。収率：40％
1H NMR(250MHz, CDCl3)：δ 7.36-7.15 (m, 22H, CH)、2.39 (s, 3H, CH3)、1.76 (s, 12H, CH3)
13C NMR(63MHz, CDCl3)：δ 150.5, 146.7, 145.7, 138.4, 135.4, 129.8, 128.0, 127.5, 126.9, 125.7, 123.1, 121.5, 42.5, 30.8, 21.1
実施例２４
N-シクロヘキシル-S-フェニル-N-(フェニルチオ)チオヒドロキシルアミンの合成
【０１４３】
【化４７】
2020073644.tif 000048
【０１４４】
Bowman, W. Russell; Clark, David N.; Marmon, Robert J. Journal of Chemical Research, Synopses (1995), (12), 514-15に開示されている手順に従って合成を行った。
実施例２５
2,4,6-トリス(4-モルホリニルチオ)-[1,3,5]-トリアジンの合成
【０１４５】
【化４８】
2020073644.tif 000049
【０１４６】
トリチオシアヌル酸（0.52g、3.0mmol）とモルホリン（0.86g、9.9mmol）とを、CuI（0.03g、0.15mmol）とビピリジン（0.02g、0.15mmol）との混合物を含むDMSO（20mL）に添加した。反応混合物を100℃で24時間撹拌した。混合物をCH2Cl2（25mL）で抽出し、水（50mL）とブラインで２回洗浄した。Na2SO4で有機相の乾燥後、濾過を行い有機溶媒を留去し、純粋な生成物を収率89％で得た。
1H NMR(250MHz, CDCl3)：δ 3.77-3.67 (m, 24H)
13C NMR(63MHz, CDCl3)：δ 165.3, 66.9, 43.6.
実施例３３
ビス(2,2,6,6-テトラメチル-1-(フェニルチオ)ピペリジン-4-イル)デカンジオエートの合成
【０１４７】
【化４９】
2020073644.tif 000050
【０１４８】
チヌビン（登録商標）770（3.0g、6.24mmol）とトリエチルアミン（1.5g、15.0mmol）とを溶解した無水CH2Cl2（15mL）溶液に、ベンゼンスルフェニルクロリド（16mL、15.6mmol）のCCl4溶液を1.5時間かけて滴下した。滴下終了後、反応混合物を12時間撹拌した。
有機相を水で洗浄し硫酸ナトリウムで乾燥した。ジエチルエーテルで再結晶させたところ、純粋な生成物を収率70％で得た。
1H NMR(250MHz, CDCl3)：δ 7.32-7.22 (m, CH, 8H)、7.03 (t, CH, 2H)、5.20 (m, CH, 2H)、2.32 (t, CH2, 4H)、2.04 (m, CH2, 4H)、1.72 (m, CH2, 4H)、1.65 (m, CH2, 4H)、1.33 (m, CH2, 20H)、1.26 (s, CH3, 12H)
13C NMR(63MHz, CDCl3)：δ 173.7, 145.7, 128.3, 124.3, 122.0, 66.6, 60.9, 45.8, 34.6, 32.4, 29.0, 25.7, 24.6
実施例３４
ビス(2,2,6,6-テトラメチルピペリジン-4-イル)カーボネートの合成
ＥＰ1731508B1に記載の手順に従って、ビス(2,2,6,6-テトラメチルピペリジン-4-イル)カーボネートを合成した。 
【０１４９】
【化５０】
2020073644.tif 000051
【０１５０】
1HNMR(CDCl3)：5.04 (m, CH, 2H)、2.04 (d, CH2, 2H)、2.02 (d, CH2, 2H)、1.25 (s, CH3, 12H)、1.20 (m, 4H)、1.17 (s, CH3, 12H)
13CNMR(CDCl3)：154.28, 72.70, 51.76, 44.05, 35.01, 28.81
ビス(2,2,6,6-テトラメチル-1-(フェニルチオ)ピペリジン-4-イル)カーボネートの合成
【０１５１】
【化５１】
2020073644.tif 000052
【０１５２】
（0.5g、0.0015mol）を無水ジクロロメタン（５ml）に溶解し、トリエチルアミン（0.52ml、0.0036mol）を添加した。更に、ベンゼンスルフェニルクロリド（4.07mL、0.0037mol）を滴下した。反応混合物を一晩室温に放置した。有機相を水（3*10mL）で洗浄し、Na2SO4で乾燥蒸発させた。生成物をDEEから２回再結晶させたところ、標記化合物を収率84％で得た（0.7g）。
1HNMR(CDCl3)：7.24 (m, CH, 8H)、7.06 (t, CH, 2H)、5.04 (CH, 2H)、2.19、2.16 (CH2, 4H)、1.80 (CH2, 4H)、1.36 (s, CH3, 12H)、1.28 (s, CH3, 12H)
13CNMR(CDCl3)：154.21, 145.01, 128.03, 124.14, 121.67, 70.73, 61.18, 45, 27, 32.18, 25.46
実施例３５
1,3-ビス(フェニルチオ)-1H-ベンゾ[d]イミダゾール-2(3H)-オンの合成
【０１５３】
【化５２】
2020073644.tif 000053
【０１５４】
1,3-ジヒドロ-2H-ベンゾ[d]イミダゾール-2-オン（２g、0.015mol）を、無水ジクロロメタン（15mL）と無水ジメチルホルムアミド（15mL）との混合物（１：１）に部分的に溶解させた。反応物を室温で10分間撹拌して、トリエチルアミン（4.25g、0.042mol）を添加した。この反応混合物に、無水ベンゼンスルフェニルクロリド（40.5mL、0.037mol）溶液を１時間かけて滴下した。反応混合物を室温で12時間撹拌し、ジクロロメタンに溶解した。有機相を水で３回洗浄し、硫酸ナトリウムで乾燥蒸発させた。ジエチルエーテルで再結晶させたところ、純粋な生成物を収率52％で得た。
1HNMR(250MHz, DMSO)：δ 7.38 (4H)、7.35-7.33 (4H)、7.32-7.29 (4H)、7.19 (2H)
13CNMR(250MHz, DMSO)：δ 156.4, 136.04, 131.92, 130.08, 128.71, 127.12, 124.18, 110.66
実施例３６
ベンゼンスルフェニル置換ウビヌル5050Hの合成
【０１５５】
【化５３】
2020073644.tif 000054
【０１５６】
ウビヌル（登録商標）5050H（9.9g、遊離アミン計算値：18 mmol、分子質量： 3,000〜4,000g/mol）を150mLのCH2Cl2に溶解し、トリエチルアミン（45mmol、6.1mL）を添加した。アルゴン雰囲気下、ベンゼンスルフェニルクロリド溶液（14.1mL、1.275mmol/mL、18mmol）を室温で滴下した。混合を12時間続け、50mLの蒸留水を添加して有機相を分離させた。CH2Cl2溶液を40mLの水で３回抽出し、Na2SO4で乾燥後、濾過を行い、溶媒を留去した。黄色がかった白色固体の重合物を収率78％（9.2g）で得た。
市販の化合物
前記で調製した化合物に加え、市販のスルフェンアミド及びスルホンアミドでもテストを行った。即ち、市販の化合物は以下の通りである。
【０１５７】
【化５４】
2020073644.tif 000055
【０１５８】
試験例１
特に記載のないかぎり、市販のポリプロピレン又は低密度ポリエチレンと下記の表に記載の化合物とを、それぞれ210℃と190℃でHaake社製混合器（60rpm、５分間）を使って混合した。
試験用フィルム（200μm）を圧縮成形により熱圧プレス機で作製した。ＰＰの場合はプレス温度210℃、ＬＤＰＥの場合は135℃とした。
ポリスチレンの試験用フィルムは溶液流延法でCH2Cl2から調製した。フィルムを室温の真空炉で乾燥し、テストに先立って３日間の調湿（23℃、50％RH）を行った（厚み：400μm）。
難燃性について、ＤＩＮ４１０２−１ Ｂ２規格に従って調べた（端の発火、火炎長＝40mm）。接炎時間は15秒であった。
【０１５９】
下記の表において、「処方」は試験用サンプルの組成を示し、ＰＰはポリプロピレン、ＬＤＰＥは低密度ポリエチレン、ＰＳはポリスチレンを意味する。使用した難燃剤化合物の番号は、それを調製した前記実施例の番号、又は前記の市販品番号を記載している。「量」は、基準材料に添加した難燃剤化合物の量を指す。平均燃焼時間は、接炎から計算した時間である。総合的な結果として、ＤＩＮ４１０２−１ Ｂ２規格による合格又は不合格を示す。燃焼時間や損傷の数値が小さいことが、難燃性の高さを意味する。
表１は、基準のポリプロピレン（ＰＰ）（難燃剤を含有していない）の試験結果と、前記実施例で調製した種々の化合物とＰＰとの混合物及び上記の市販化合物の一部とＰＰとの混合物の試験結果を示す。同様に、表２は低密度ポリエチレン（ＬＤＰＥ）ポリマーの試験結果、表３はポリスチレン（ＰＳ）の試験結果を示す。
表１：ポリプロピレン（ＰＰ）：ライオンデル・バセル社製ＭＯＰＬＥＮ ＨＰ５００Ｎ （メルトフローレート（MFR）230℃／2.16kg：12g／10分）
【０１６０】
【表１】
2020073644.tif 000056
【０１６１】
表２：低密度ポリエチレン（ＬＤＰＥ）：ボレアリスポリマーズ（Borealis Polymers）社製ＣＡ７２３０
（メルトフローレート（MFR）190℃／2.16kg：4.5g／10分）
【０１６２】
【表２】
2020073644.tif 000057
【０１６３】
表３：ポリスチレン（ＰＳ）
【０１６４】
【表３】
2020073644.tif 000058
n.d.= 未測定
【０１６５】
試験例２
難燃剤添加剤を、ポリスチレン（ＰＳ、スタイロリューション社製PS 158N）と160℃で、耐衝撃性ポリスチレン（ＨＩＰＳ、BASF社製ポリスチロール454 KG2）と170℃で、ポリプロピレン（ＰＰ、Moplen HP500N）と210℃で、Haake混合器にて混合した（60rpm、５分間）。試験用フィルム（200μm）を圧縮成形により熱圧プレス機で作製した。ＰＰの場合はプレス温度210℃、ＨＩＰＳの場合は170℃、ＰＳの場合は160℃とした。難燃性について、ＤＩＮ４１０２−１ Ｂ２規格に従って調べた（端の発火、火炎長＝40mm）。接炎時間は15秒であった。更に、ＵＬ９４Ｖ規格に従って燃焼性を調べた。ＵＬ９４試験片を圧縮成形により熱圧プレス機で作製した（試験片厚み：1.5mm）。ＰＰの場合はプレス温度210℃、ＰＳの場合は160℃とした。接炎時間（t1及びt2）後の４本の燃焼時間の合計を計算した。
二軸スクリュー押出機のダイ温度を200℃に設定し、ポリスチレンGPPS 25SPI（ＬＧ化学社製）を配合し、200℃で射出成型して1.6mm厚の試験片（127x12.7x1.6 (mm3)）を得た。同様に、ダイ温度を210℃に設定してポリプロピレンMoplen HP 552Rを配合し、210℃で射出成型した。５本の試験片の合計の燃焼時間を計算した（t1及びt2）。
【０１６６】
表４は、２つの異なるグレードのポリスチレンにおけるスルフェンアミド２８自体の難燃剤効果、又は、ポリスチレンPS 158Nにおいてトリフェニルホスフェート（ＴＰＰ）と一緒に使用した場合の相乗効果を示す。スルフェンアミド２８を５質量％のみ含有する２種のグレードのポリスチレンＰＳでは、燃焼時間が極めて短いことがわかる。ＵＬ９４Ｖの燃焼性分類は、ポリスチレンPS 158NがＶ２（燃焼滴下物があったため）、ポリスチレンGPPS 25SPI処方はＶ０の分類となった。ポリスチレンPS 158Nの場合も、相乗的組合せとして、例えばＴＰＰとスルフェンアミド２８を一緒に用いることでＶ０分類を得ることができる。
表５は、ポリプロピレン（ＰＰ）における、アンモニウムポリホスフェート（ＡＰＰ）及びアルミニウムトリハイドロキサイド（ＡＴＨ）との相乗効果を示す。ＡＰＰ及びＡＴＨの難燃剤効果がスルフェンアミドの添加により著しく向上することがわかる。
【０１６７】
表６は、耐衝撃性ポリスチレンにおける、スルフェンアミドとFP800又はFP600との相乗効果を示す。スルフェンアミドとFP800又はFP600のどちらかを一緒に使用した場合、いずれも紙の発火が起きなかったことがわかる。
表７は、スルフェンアミドとPCO900との強力な相乗効果を示す。ポリプロピレン処方にスルフェンアミドが添加されると、PCO900の難燃剤性能は、燃焼時間が極めて短くなるといった著しい向上がみられる。
表８は、ポリプロピレンにおけるスルフェンアミドとBudit 3167との相乗効果を示す。
スルフェンアミド３３を１質量％添加することにより、Budit 3167のＬＯＩ値は21から27に上昇したことがわかる。
表４：ポリスチレン（スタイロリューション社製PS 158N）又は（ＬＧ化学社製GPPS 25SPI）における、トリフェニルホスフェート（ＴＰＰ、Disflamoll TP、ランクセス社製）とスルフェンアミドとの組合せ
【０１６８】
【表４】
2020073644.tif 000059
【０１６９】
１）接炎から計測した。
２）接炎（t1及びt2）後の４本の試験片の燃焼時間の合計。
３）NC = 非分類。V-0及びV-2はＵＬ９４基準による。
４）英国の試験研究所ITRI社。ポリスチレンGPPS 25SPI（ＬＧ化学社製）
５）５本の試験片で計算した燃焼時間の合計（t1及びt2）
表５：ポリプロピレン（ＰＰ）におけるアンモニウムポリホスフェート（ＡＰＰ）及びアルミニウムトリハイドロキサイド（ＡＴＨ）との相乗効果
【０１７０】
【表５】
2020073644.tif 000060
【０１７１】
１）接炎（t1及びt2）後の４本の試験片の燃焼時間の合計。
２）NC = 非分類。V-0及びV-2はＵＬ９４基準による。
表６：耐衝撃性ポリスチレン（ＨＩＰＳ）：ＢＡＳＦ社製ポリスチロール454 C KG 2（MVR：14cm3/10分））における、FP800（ADK STAB FP-800）とFP600（ADK STAB FP-600）
【０１７２】
【表６】
2020073644.tif 000061
【０１７３】
１）接炎から計測した。フィルム厚は200μm。
表７：ポリプロピレンＰＰ（Moplen HP 552R、MFR（230℃/2.16kg）:25g/10分)、PCO 900（Thor社製Aflammit PCO 900） 
【０１７４】
【表７】
2020073644.tif 000062
【０１７５】
１）接炎から計算した。フィルム厚は200μm。
２）英国の試験研究所ITRI社。
３）５本の試験片で計算した燃焼時間の合計。
４）NC = 非分類。V-2はＵＬ９４基準による。
表８：ポリプロピレンＰＰ（Moplen HP 552R、MFR（230℃/2.16kg）：25g/10分）におけるスルフェンアミド３３とBudit 3167との相乗効果
【０１７６】
【表８】
2020073644.tif 000063
【０１７７】
技術が進むにつれ本発明の概念を様々に実行しうることは、この分野の当業者であれば明らかであろう。本発明及び本発明の実施形態は上記記載の実施例に限定されず、請求項の範囲のなかで変化しうるものである。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
明細書に記載の化合物の難燃剤としての使用。